(57)【要約】      （修正有）【課題】ケイ素含有膜を形成するための前駆体及び方法を提供する。【解決手段】次の式Ｉで表されるＳｉ−Ｎ結合、Ｓｉ−Ｓｉ結合、及びＳｉ−Ｈ３基を有する有機アミノジシラン前駆体。2014013889.tif 000055【選択図】なし【特許請求の範囲】
【請求項１】
次の式Ｉで表されるＳｉ−Ｎ結合、Ｓｉ−Ｓｉ結合、及びＳｉ−Ｈ３基を有する有機アミノジシラン前駆体：
【化１】
2014013889.tif 000043
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２；ここで、Ｒ１及びＲ２の両方がイソ−プロピルにはならない）。
【請求項２】
Ｒ１及びＲ２が共に結合して環を形成している、請求項１に記載の有機アミノジシラン前駆体。
【請求項３】
Ｒ１及びＲ２がメチル又はエチルではないという条件で、Ｒ１及びＲ２が、同じである、請求項１に記載の有機アミノジシラン前駆体。
【請求項４】
ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ジ（２，６−ジメチルピペリジノ）ジシラン、１，１−ビス（ジ−ｓｅｃ−ブチルアミノ）ジシランからなる群より選択される、請求項１に記載の有機アミノジシラン前駆体。
【請求項５】
ジ−ｓｅｃ−ブチルアミノジシランを含む、請求項４に記載の有機アミノジシラン前駆体。
【請求項６】
２，６−ジメチルピペリジノジシランを含む、請求項４に記載の有機アミノジシラン前駆体。
【請求項７】
フェニルエチルアミノジシランを含む、請求項４に記載の有機アミノジシラン前駆体。
【請求項８】
以下を含む組成物：
（ａ）次の式Ｉで表される、Ｓｉ−Ｎ結合、Ｓｉ−Ｓｉ結合、及びＳｉ−Ｈ３基を有する少なくとも１種の有機アミノジシラン前駆体：
【化２】
2014013889.tif 000044
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
（ｂ）沸点を有する溶媒であって、前記少なくとも１種の有機アミノジシラン前駆体の沸点と前記溶媒の前記沸点との差が４０℃以下である、溶媒。
【請求項９】
ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される少なくとも１種を含む、請求項９に記載の有機アミノジシラン前駆体。
【請求項１０】
エーテル、第三級アミン、アルキル炭化水素、芳香族炭化水素、及び第三級アミノエーテルからなる群より選択される少なくとも１種を含む、請求項９に記載の溶媒。
【請求項１１】
次の工程を含む、化学気相成長プロセス及び原子層堆積プロセスから選択される堆積プロセスによって、基材の少なくとも１つの表面にケイ素含有膜を形成する方法：
反応チャンバーに前記基材の前記少なくとも１つの表面を与える工程；及び
次の式Ｉで表されるＳｉ−Ｎ結合、Ｓｉ−Ｓｉ結合、及びＳｉ−Ｈ３基を有する少なくとも１種の有機アミノジシラン前駆体を導入する工程：
【化３】
2014013889.tif 000045
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）及び；
窒素含有源を前記反応器に導入する工程であって、前記少なくとも１種の有機アミノジシラン前駆体と、前記窒素含有源とを反応させて、前記膜を前記少なくとも１つの表面に形成する工程。
【請求項１２】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔｅｒｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項１２に記載の方法。
【請求項１３】
前記少なくとも１種の有機アミノジシラン前駆体が、フェニルエチルアミノシランを含む、請求項１３に記載の方法。
【請求項１４】
前記少なくとも１種の有機アミノジシラン前駆体が、ジ−ｓｅｃ−ブチルアミノジシランを含む、請求項１３に記載の方法。
【請求項１５】
前記少なくとも１種の有機アミノジシラン前駆体が、２，６−ジメチルピペリジノジシランを含む、請求項１３に記載の方法。
【請求項１６】
前記窒素含有源が、アンモニア、ヒドラジン、モノアルキルヒドラジン、ジアルキルヒドラジン、窒素、窒素／水素、アンモニアプラズマ、窒素プラズマ、窒素／水素プラズマ及びこれらの混合物からなる群より選択される、請求項１２に記載の方法。
【請求項１７】
前記ケイ素含有膜が、窒化ケイ素及び炭窒化ケイ素からなる群より選択される、請求項１２に記載の方法。
【請求項１８】
次の工程を含む、原子層堆積（ＡＬＤ）プロセスによってケイ素含有膜を形成する方法：
ａ．基材をＡＬＤ反応器に与える工程；
ｂ．前記ＡＬＤ反応器に、次の式Ｉによって表されるＳｉ−Ｎ結合、Ｓｉ−Ｓｉ結合、及びＳｉ−Ｈ３基を有する少なくとも１種の有機アミノジシラン前駆体を与える工程：
【化４】
2014013889.tif 000046
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から；ここで、Ｒ１及びＲ２は、共に結合して置換若しくは非置換の芳香環、又は置換若しくは非置換の脂肪族環から選択される環を形成することができ；かつｎ＝１又は２）；
ｃ．前記ＡＬＤ反応器を、不活性ガスを用いてパージする工程；
ｄ．前記ＡＬＤ反応器に、窒素含有源を与える工程；及び
ｅ．前記ＡＬＤ反応器を、不活性ガスを用いてパージする工程、
ここで、所望の厚みの前記膜が得られるまで、工程ｂ〜ｅを繰り返す。
【請求項１９】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔｅｒｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項１９に記載の方法。
【請求項２０】
前記少なくとも１種の有機アミノジシラン前駆体が、フェニルエチルアミノジシランを含む、請求項２０に記載の方法。
【請求項２１】
前記少なくとも１種の有機アミノジシラン前駆体が、ジ−ｓｅｃ−ブチルアミノジシランを含む、請求項２０に記載の方法。
【請求項２２】
前記少なくとも１種の有機アミノジシラン前駆体が、２，６−ジメチルピペリジノジシランを含む、請求項２０に記載の方法。
【請求項２３】
前記窒素含有源が、アンモニア、ヒドラジン、モノアルキルヒドラジン、ジアルキルヒドラジン、窒素、窒素／水素、アンモニアプラズマ、窒素プラズマ、窒素／水素プラズマ及びこれらの混合物からなる群より選択される、請求項１９に記載の方法。
【請求項２４】
前記ケイ素含有膜が、窒化ケイ素及び炭窒化ケイ素からなる群より選択される、請求項１９に記載の方法。
【請求項２５】
次の工程を含む、プラズマ原子層堆積（ＰＥＡＬＤ）プロセス及びＰＥＣＣＶＤプロセスから選択される堆積プロセスを用いて、基材の少なくとも１つの表面にケイ素含有膜を形成するための方法：
ａ．基材をＡＬＤ反応器に与える工程；
ｂ．前記ＡＬＤ反応器に、次の式Ｉによって表されるＳｉ−Ｎ結合、Ｓｉ−Ｓｉ結合、及びＳｉ−Ｈ３基を有する少なくとも１種の有機アミノジシラン前駆体を与える工程：
【化５】
2014013889.tif 000047
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．前記ＡＬＤ反応器を、不活性ガスでパージする工程；
ｄ．プラズマ窒素含有源を、前記ＡＬＤ反応器に与える工程；及び
ｅ．前記ＡＬＤ反応器を、不活性ガスでパージする工程；
ここで、所望の厚みの前記ケイ素含有膜が得られるまで、工程ｂ〜ｅを繰り返す。
【請求項２６】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔｅｒｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される請求項２６に記載の方法。
【請求項２７】
前記少なくとも１種の有機アミノジシラン前駆体が、フェニルエチルアミノジシランを含む、請求項２７に記載の方法。
【請求項２８】
前記少なくとも１種の有機アミノジシラン前駆体が、ジ−ｓｅｃ−ブチルアミノジシランを含む、請求項２７に記載の方法。
【請求項２９】
前記少なくとも１種の有機アミノジシラン前駆体が、２，６−ジメチルピペリジノジシランを含む、請求項２７に記載の方法。
【請求項３０】
前記窒素含有源が、アンモニア、ヒドラジン、モノアルキルヒドラジン、ジアルキルヒドラジン、窒素、窒素／水素、アンモニアプラズマ、窒素プラズマ、窒素／水素プラズマ及びこれらの混合物からなる群より選択される、請求項２６に記載の方法。
【請求項３１】
前記ケイ素含有膜が、窒化ケイ素及び炭窒化ケイ素からなる群より選択される、請求項２６に記載の方法。
【請求項３２】
次の工程を含む、基材に酸化ケイ素膜又はカーボンドープ炭化ケイ素膜を形成する方法：
前記基材に前記膜を形成するために、気相成長で、次の式Ｉによって表されるＳｉ−Ｎ結合、Ｓｉ−Ｓｉ結合、及びＳｉ−Ｈ３基を有する少なくとも１種の有機アミノジシラン前駆体を含む前駆体を、酸素含有源と反応させる工程：
【化６】
2014013889.tif 000048
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）。
【請求項３３】
前記気相成長が、化学気相成長、低圧気相成長、プラズマ化学気相成長、サイクリック化学気相成長、プラズマサイクリック化学気相成長、原子層堆積、及びプラズマ原子層堆積から選択される少なくとも１つからなる群より選択される少なくとも１つである、請求項３３に記載の方法。
【請求項３４】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項３３に記載の方法。
【請求項３５】
前記反応工程を、２００℃以下の温度で行う、請求項３３に記載の方法。
【請求項３６】
前記反応工程を、１００℃以下の温度で行う、請求項３３に記載の方法。
【請求項３７】
前記反応工程を、５０℃以下の温度で行う、請求項３３に記載の方法。
【請求項３８】
次の工程を含む、基材に酸化ケイ素膜又は炭素ドープ酸化ケイ素膜を形成する方法：
次の式Ｉによって表されるＳｉ−Ｎ結合、Ｓｉ−Ｓｉ結合、及びＳｉ−Ｈ３基を有する少なくとも１種の有機アミノジシラン前駆体を含む組成物及び少なくとも１種の酸素含有源から、気相成長によって、前記基材に前記膜を形成する工程：
【化７】
2014013889.tif 000049
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から；ここで、Ｒ１及びＲ２は、共に結合して置換若しくは非置換の芳香環、又は置換若しくは非置換の脂肪族環から選択される環を形成することができ；かつｎ＝１又は２）、
ここで、前記気相成長は、化学気相成長、低圧気相成長、プラズマ化学気相成長、サイクリック化学気相成長、プラズマサイクリック化学気相成長、原子層堆積、及びプラズマ原子層堆積からなる群より選択される少なくとも１つである。
【請求項３９】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項３９に記載の方法。
【請求項４０】
前記形成工程を、２００℃以下の温度で行う、請求項３９に記載の方法。
【請求項４１】
前記形成工程を、１００℃以下の温度で行う、請求項３９に記載の方法。
【請求項４２】
前記形成工程を、５０℃以下の温度で行う、請求項３９に記載の方法。
【請求項４３】
次の工程を含む、基材に酸化ケイ素膜又は炭素ドープ酸化ケイ素膜を形成する方法：
次の式Ｉによって表されるＳｉ−Ｎ結合、Ｓｉ−Ｓｉ結合、及びＳｉ−Ｈ３基を有する少なくとも１種の有機アミノジシラン前駆体を反応器に導入する工程：
【化８】
2014013889.tif 000050
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
少なくとも１種の酸素含有源を前記反応器に導入し、前記少なくとも１種の酸素含有源と前記有機アミノジシランとを反応させて、前記基材に前記膜を与える工程。
【請求項４４】
次の工程を含む、厚みを有する酸化ケイ素膜又は炭素ドープ酸化ケイ素膜を基材に形成する方法：
ａ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化９】
2014013889.tif 000051
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｂ．前記基材に、前記少なくとも１種の有機アミノジシラン前駆体を化学吸着させる工程；
ｃ．未反応の前記少なくとも１種の有機アミノジシラン前駆体を、パージガスを用いてパージする工程；
ｄ．酸素含有源を、加熱した前記基材上の前記有機アミノジシラン前駆体に与えて、前記吸着されている少なくとも１種の有機アミノジシラン前駆体と反応させる工程；及び
ｅ．随意に、あらゆる未反応の酸素含有源をパージする工程。
【請求項４５】
前記厚みのフィルムが得られるまで、工程ａ〜ｄ及び随意の工程ｅを繰り返す、請求項４５に記載の方法。
【請求項４６】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項４５に記載の方法。
【請求項４７】
前記化学吸着工程を、２００℃以下の温度で行う、請求項４５に記載の方法。
【請求項４８】
前記化学吸着工程を、１００℃以下の温度で行う、請求項４８に記載の方法。
【請求項４９】
前記化学吸着工程を、５０℃以下の温度で行う、請求項４８に記載の方法。
【請求項５０】
原子層堆積プロセスである、請求項４５に記載の方法。
【請求項５１】
プラズマサイクリック化学気相成長プロセスである、請求項４５に記載の方法。
【請求項５２】
以下の工程を含む、ＡＬＤ又はサイクリックＣＶＤから選択される堆積法を用いて、ケイ素含有膜を形成する方法：
ａ．基材を反応器に配置し、これを周囲温度から約７００℃の範囲の１以上の温度に加熱する工程；
ｂ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化１０】
2014013889.tif 000052
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．随意に、未反応の前記少なくとも１種の有機アミノジシラン前駆体を、パージガスを用いてパージする工程；
ｄ．還元剤を前記反応器に与えて、前記吸着した有機アミノジシランと少なくとも部分的に反応させる工程；
ｅ．随意に、あらゆる未反応の還元剤をパージする工程、
ここで、所望の厚みが得られるまで、前記工程ｂ〜ｅを繰り返す。
【請求項５３】
前記還元剤は、水素、水素プラズマ、及び塩化水素からなる群より選択される少なくとも１種である、請求項５３に記載の方法。
【請求項５４】
以下の工程を含む、原子層堆積、サイクリック化学気相成長、及び化学気相成長から選択される堆積プロセスを用いて、アモルファスシリコン膜又は結晶性シリコン膜を堆積する方法：
ａ．反応器に基材を与える工程；
ｂ．前記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化１１】
2014013889.tif 000053
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
ｃ．パージガスを用いて前記反応器をパージする、又は前記反応器を排気する工程、
ここで、所望の厚みの前記膜が得られるまで、前記工程ｂ〜ｃを繰り返す。
【請求項５５】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項５５に記載の方法。
【請求項５６】
以下を含有する、ケイ素含有膜の堆積のための前駆体を提供するために用いられる容器：
次の式Ｉによって表されるＳｉ−Ｎ結合、Ｓｉ−Ｓｉ結合、及びＳｉ−Ｈ３基を有する少なくとも１種の有機アミノジシラン前駆体：
【化１２】
2014013889.tif 000054
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）、
ここで、前記前駆体の純度は、約９８％以上である。
【請求項５７】
ステンレス鋼で構成されている、請求項５７に記載の容器。
【請求項５８】
ｎ＝２であり、Ｒ１及びＲ１が共に結合して環を形成している、請求項１に記載の有機アミノジシラン前駆体。
【請求項５９】
ｎ＝２であり、Ｒ１及びＲ２が共に結合して環を形成している、請求項１に記載の有機アミノジシラン前駆体。
【発明の詳細な説明】
【技術分野】
【０００１】
アモルファスシリコン、結晶性シリコン、窒化ケイ素、酸化ケイ素、炭素ドープ酸化ケイ素、炭窒化ケイ素及び酸窒化ケイ素の膜を含むが、これらに限定されないケイ素含有膜の堆積に用いることができる前駆体、特に有機アミノジシラン及びその組成物を本明細書で述べる。他の態様において、本明細書で述べるものは、集積回路デバイスの製造時にケイ素含有膜を堆積するためのこれらの有機アミノジシラン前駆体の使用である。これらの又は他の態様において、有機アミノジシラン前駆体を、様々な堆積プロセスに関して、例えば限定されないが原子層堆積（ＡＬＤ）、化学気相成長（ＣＶＤ）、プラズマ化学気相成長（ＰＥＣＶＤ）、低圧化学気相成長（ＬＰＣＶＤ）及び常圧ＣＶＤに関して、用いることができる。
【背景技術】
【０００２】
複数の種類の化合物を、ケイ素含有膜用の前駆体、例えば限定されないが、酸化ケイ素膜、炭素ドープ酸化ケイ素膜、又は窒化ケイ素膜用の前駆体として用いることができる。前駆体としての使用に適切なこれらの化合物の例としては、シラン、クロロシラン、ポリシラザン、アミノシラン及びアジドシランが挙げられる。また、不活性キャリアガス又は希釈剤、例えば限定されないが、ヘリウム、水素、窒素等を用いて、前駆体を反応チャンバーに提供する。
【０００３】
低圧化学気相成長（ＬＰＣＶＤ）プロセスは、ケイ素含有膜の堆積に関して半導体産業で用いられる、比較的幅広く受け入れられている方法の１つである。アンモニアを用いる低圧化学気相成長（ＬＰＣＶＤ）では、適度な成長速度及び均質性を得るために、７５０℃超の堆積温度が必要となる場合がある。改良した膜特性を与えるために、比較的高い堆積温度が通常用いられる。窒化ケイ素又は他のケイ素含有膜を成長させるための比較的一般的な産業的方法の１つは、前駆体のシラン、ジクロロシラン及び／又はアンモニアを用いる、７５０℃超の温度でのホットウォール反応器（ｈｏｔ  ｗａｌｌ  ｒｅａｃｔｏｒ）内での低圧化学気相成長による。しかし、この方法を用いることには複数の欠点が存在している。例えば、ある種の前駆体、例えばシランは、自然発火性である。これは、取り扱い時及び使用時に問題点を提示する場合がある。また、シラン及びジクロロシランから堆積した膜は、ある種の不純物を含有する場合がある。例えば、ジクロロシランを用いて堆積した膜は、ある種の不純物、例えば塩素及び塩化アンモニウムを含有する場合があり、これらは堆積プロセスの間に副生成物として形成される。シランを用いて堆積した膜は、水素を含有する場合がある。
【０００４】
窒化ケイ素膜を堆積するのに用いられる前駆体、例えばＢＴＢＡＳ及びクロロシランは、通常、５５０℃超の温度で膜を堆積させる。半導体デバイスの縮小化及び低いサーマルバジェット（ｔｈｅｒｍａｌ  ｂｕｄｇｅｔ）の傾向には、比較的低い処理温度及び比較的高い堆積速度が必要とされている。ケイ素膜を堆積させる温度は、格子中へのイオン拡散を防ぐために、特に金属化層（ｍｅｔａｌｌｉｚａｔｉｏｎ  ｌａｙｅｒ）を有する基材に関して、また多くの３−５族デバイス及び２−６族デバイスにおいて、格子へのイオン拡散を防ぐために、低下させるべきである。したがって、５５０℃以下又は更には室温において、ＣＶＤ、ＡＬＤ又は他のプロセスにより堆積を可能とする、十分に化学的に反応性のある、ケイ素含有膜の堆積のための前駆体、例えば酸化ケイ素膜、酸窒化ケイ素膜、又は窒化ケイ素膜の堆積のための前駆体を与える必要性が、本分野において存在している。
【０００５】
非特許文献１は、Ｓｉ−Ｓｉ−Ｎ構造単位を有する、窒化ケイ素膜のＰＥＣＶＤ用の潜在的単一源前駆体（ｐｏｔｅｎｔｉａｌ  ｓｉｎｇｌｅ−ｓｏｕｒｃｅ  ｐｒｅｃｕｒｓｏｒ）について述べている。その構造単位には、例えば（Ｅｔ２Ｎ）２ＨＳｉ−ＳｉＨ３，  （Ｅｔ２Ｎ）２ＨＳｉ−ＳｉＨ（ＮＥｔ２）２、［（ｉ−Ｐｒ）２Ｎ］Ｈ２Ｓｉ−ＳｉＨ３、  及び［（ｉ−Ｐｒ）２Ｎ］Ｈ２Ｓｉ−ＳｉＨ２［Ｎ（ｉ−Ｐｒ）２］が挙げられる。前駆体の１，２−ビス（ジ−ｉ−プロピルアミン）ジシラン（ＢＩＰＡＤＳ）を、窒化ケイ素膜のＰＥＣＶＤ堆積用に用いている。ＢＩＰＡＤＳ前駆体からの生成膜は、１．６３１〜１．８１４の範囲の屈折率を示し、かつ低い炭素含量及び非常に低い酸素含量であり、高いＳｉ結合水素含量であった。
【０００６】
非特許文献２は、完全に水素化したＳｉ結合を有する複数の開鎖かつ環状のジアミノジシランに関する、高収率での合成を記載している。
【０００７】
特許文献１は、ジシラン（Ｓｉ２Ｈ６）及び亜酸化窒素を用いたＰＥＣＶＤプロセスでの低温での高品質ＳｉＯ２膜の堆積について記載している。
【０００８】
特許文献２及び３は、塩素を含まず、かつ（（Ｒ）ＨＮ）３−Ｓｉ−Ｓｉ−（ＮＨ（Ｒ））３｛上記式中、ＲはＣ１〜Ｃ４のヒドロカルビルを独立して表している｝の式を有するヘキサキス（モノヒドロカルビラミノ）ジシラン又はシラン化合物の組成物及び調製方法について記載している。このヘキサキス（モノヒドロカルビラミノ）ジシラン前駆体を、窒化ケイ素膜又は酸窒化ケイ素膜の堆積に用いる。
【０００９】
特許文献４は、Ｓｉ２（ＮＭｅ２）５Ｙ｛式中、Ｙは、Ｈ、Ｃｌ、又はアミノ基からなる群より選択される｝の式を有するペンタキス（ジメチルアミノ）ジシラン化合物、及びＳｉＮ又はＳｉＯＮのケイ素含有エッチング停止膜又はケイ素含有ゲート膜を製造するためのその用途について記載している。
【００１０】
特許文献５は、ヘキサキス（モノアルキルアミノ）ジシラン、例えばヘキサキス（エチルアミノ）ジシランをケイ素源として用いて、かつオゾンを酸化剤として用いる、二酸化ケイ素含有薄膜を基材に堆積する方法について記載している。その成長速度は、約１．１Å／サイクルである。
【００１１】
特許文献６は、ヘキサクロロジシランをケイ素源として用いて、かつ水を酸化剤として用いて、触媒、例えばピリジンの存在下で、二酸化ケイ素含有薄膜を基材に堆積する方法について記載している。その成長速度は、５０〜１４０℃の基材温度で、２．６〜０．６Å／サイクルの範囲である。
【００１２】
特許文献７は、２つのＳｉ原子を有するアミノシラン系ガス、例えばヘキサキスエチルアミノジシラン（Ｃ１２Ｈ３６Ｎ６Ｓｉ２）を用いて薄膜に関するシード層を形成する方法を記載している。次の式を有する他のアミノシランを用いることもできる：（１）（Ｒ１Ｒ２）Ｎ）ｎＳｉ２Ｈ６−ｎ−ｍ（Ｒ３）ｍ｛ｎは、アミノ基の数であり、ｍはアルキル基の数である｝、又は（２）（Ｒ１）ＮＨ）ｎＳｉ２Ｈ６−ｎ−ｍ（Ｒ３）ｍ｛ｎは、アミノ基の数であり、ｍはアルキル基の数である｝。式（１）及び（２）では、Ｒ１、Ｒ２、Ｒ３＝ＣＨ３、Ｃ２Ｈ５、Ｃ３Ｈ７であり、Ｒ１＝Ｒ２＝Ｒ３、又は互いに同じでなくてもよく、ｎは１〜６の範囲の整数であり、かつｍ＝０及び１〜５である。
【００１３】
特許文献８〜１３は、少なくとも１つのジシラン誘導体を含むシラン前駆体について記載しており、これはアルキルアミノ官能基及び／又はジアルキルアミノ官能基で完全に置換されている。上記事項に加えて、本分野では、少数のモノジアルキルアミノジシランが報告されており、例えばジメチルアミノジシラン（ＣＡＳ＃１４３９６−２６−０Ｐ）、ジエチルアミノジシラン（ＣＡＳ＃１３２９０５−０−５）、及びジ−イソ−プロピルアミノジシラン（ＣＡＳ＃１５１６２５−２５−１）である。
【先行技術文献】
【特許文献】
【００１４】
【特許文献１】米国特許第５，６６０，８９５号
【特許文献２】米国特許第７，０１９，１５９号
【特許文献３】米国特許第７，０６４，０８３号
【特許文献４】米国特許第８，１５３，８３２号
【特許文献５】米国特許出願公開第２００９／０２０９０８１号
【特許文献６】米国特許第７，０７７，９０４号
【特許文献７】米国特許出願公開第２０１３／０１０９１５５号
【特許文献８】米国特許第７，４４６，２１７号
【特許文献９】米国特許第７，５３１，６７９号
【特許文献１０】米国特許第７，７１３，３４６号
【特許文献１１】米国特許第７，７８６，３２０号
【特許文献１２】米国特許第７，８８７，８８３号
【特許文献１３】米国特許第７，９１０，７６５号
【非特許文献】
【００１５】
【非特許文献１】“Ｄｉｓｉｌａｎｙｌ−ａｍｉｎｅｓ−Ｃｏｍｐｏｕｎｄｓ  Ｃｏｍｐｒｉｓｉｎｇ  ｔｈｅ  Ｓｔｒｕｃｔｕｒｅ  Ｕｎｉｔ  Ｓｉ−Ｓｉ−Ｎ，  ａｓ  Ｓｉｎｇｌｅ−Ｓｏｕｒｃｅ  Ｐｒｅｃｕｒｓｏｒｓ  ｆｏｒ  Ｐｌａｓｍａ−Ｅｎｈａｎｃｅｄ  Ｃｈｅｍｉｃａｌ  Ｖａｐｏｒ  Ｄｅｐｏｓｉｔｉｏｎ  （ＰＥ−ＣＶＤ）  ｏｆ  Ｓｉｌｉｃｏｎ  Ｎｉｔｒｉｄｅ”，  Ｓｃｈｕｈ  ｅｔ  ａｌ．，  Ｚｅｉｔｓｃｈｒｉｆｔ  Ｆｕｅｒ  Ａｎｏｒｇａｎｉｓｃｈｅ  ｕｎｄ  Ａｌｌｇｅｍｅｉｎｅ  Ｃｈｅｍｉｅ，  ６１９  （１９９３），  ｐｐ．  １３４７−５２
【非特許文献２】“１，２−ジシランｄｉｙｌ  Ｂｉｓ（ｔｒｉｆｌａｔｅ），  Ｆ３ＣＳＯ３−ＳｉＨ２−ＳｉＨ２−Ｏ３ＳＣＦ３，  ａｓ  ｔｈｅ  Ｋｅｙ  Ｉｎｔｅｒｍｅｄｉａｔｅ  ｆｏｒ  ａ  Ｆａｃｉｌｅ  Ｐｒｅｐａｒａｔｉｏｎ  ｏｆ  Ｏｐｅｎ−Ｃｈａｉｎ  ａｎｄ  Ｃｙｃｌｉｃ  １，１−  ａｎｄ  １，２−Ｄｉａｍｉｎｏｄｉｓｉｌａｎｅｓ”，  Ｓｏｅｌｄｅｒ  ｅｔ  ａｌ．，  Ｉｎｏｒｇａｎｉｃ  Ｃｈｅｍｉｓｔｒｙ，  ３６  （１９９７），  ｐｐ．  １７５８−６３
【発明の概要】
【発明が解決しようとする課題】
【００１６】
本明細書に記載するものは、Ｓｉ−Ｎ結合、Ｓｉ−Ｓｉ結合、及びＳｉ−Ｈ３基を有する有機アミノジシラン前駆体、及びそれらを含む組成物、並びにこれを用いる、ケイ素含有膜を基材の少なくとも一部に形成するためにそれらを用いる方法である。ここで、ケイ素含有膜としては、例えば限定されないが、アモルファスシリコン、結晶性シリコン、酸化ケイ素、炭素ドープ酸化ケイ素、窒化ケイ素、酸窒化ケイ素、炭化ケイ素、炭窒化ケイ素及びこれらの組合せが挙げられる。さらに、本明細書に記載されるものは、ここに記載される有機アミノジシランを含む組成物であって、その有機アミノジシランが、アミン、ハロゲン、比較的高い分子量の物質種、及び微量の金属から選択される少なくとも１種を実質的に有さない組成物である。これらの実施態様、又は他の実施態様において、この組成物はさらに溶媒を有していてもよい。また、本明細書に開示するものは、ケイ素含有膜又はケイ素含有コーティングを処理対象上に、例えば半導体ウェハー上に、形成するための方法である。本明細書に記載した方法の１つの実施態様では、酸化ケイ素膜、炭素ドープ酸化ケイ素膜を基材上に生成するための条件において、堆積チャンバーで、有機アミノジシラン前駆体及び酸素含有源を用いて、ケイ素及び酸素を含む膜を基材に堆積させる。本明細書に記載した方法の他の１つの実施態様では、窒化ケイ素膜を基材に生成するための条件において、堆積チャンバーで、式Ｉを有する有機アミノジシラン前駆体及び窒素含有前駆体を用いて、ケイ素及び窒素を含む膜を基材に堆積させる。さらなる実施態様では、ここに記載される有機アミノジシランを、金属含有膜のためのドーパントとして、例えば限定されないが、金属酸化物膜又は金属窒化物膜のためのドーパントとして、用いることもできる。本明細書に記載した組成物及び方法では、ここに記載される式を有する有機アミノジシランを、ケイ素含有前駆体の少なくとも１種として用いる。
【課題を解決するための手段】
【００１７】
１つの態様において、本明細書に記載される有機アミノジシラン前駆体は、次の式Ｉで表されるＳｉ−Ｎ結合、Ｓｉ−Ｓｉ結合、及びＳｉ−Ｈ３基を有する有機アミノジシラン前駆体の少なくとも１種を含む：
【化１】
2014013889.tif 000002
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）。
式Ｉの特定の実施態様では、Ｒ１及びＲ２は、共に結合して環を形成する。１つの特定の実施態様では、Ｒ１及びＲ２は、直鎖又は分岐鎖のＣ３〜Ｃ１０のアルキル基から選択され、かつ結合して環を形成する。式Ｉの別の態様では、Ｒ１及びＲ２は、結合して環を形成しない。式Ｉの特定の態様では、Ｒ１及びＲ２は、それらがイソ−プロピルにならないという条件の下で、同じである。他の実施態様では、Ｒ１及びＲ２は、異なる。
【００１８】
他の１つの態様では、（ａ）次の式Ｉで表されるＳｉ−Ｎ結合、Ｓｉ−Ｓｉ結合、及びＳｉ−Ｈ３基を有する少なくとも１種の有機アミノジシラン前駆体、及び（ｂ）溶媒を含有する組成物が与えられる：
【化２】
2014013889.tif 000003
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）。
ここに記載した組成物の特定の実施態様において、典型的な溶媒としては、限定されないが、エーテル、第三級アミン、アルキル炭化水素、芳香族炭化水素、第三級アミノエーテル、及びこれらの組合せが挙げられる。特定の実施態様では、有機アミノジシランの沸点と溶媒の沸点との差は、４０℃以下である。
【００１９】
他の１つの態様では、次の工程を含む、基材の少なくとも１つの表面にケイ素含有膜を形成する方法が与えられる：
反応チャンバーに上記基材の上記少なくとも１つの表面を与える工程；及び
次の式Ｉで表されるＳｉ−Ｎ結合、Ｓｉ−Ｓｉ結合、及びＳｉ−Ｈ３基を有する少なくとも１種の有機アミノジシラン前駆体を用いて、化学気相成長プロセス及び原子層堆積プロセスから選択される堆積プロセスによって、上記少なくとも１つの表面に上記ケイ素含有膜を形成する工程：
【化３】
2014013889.tif 000004
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）。
１つの特定の実施態様では、Ｒ１及びＲ２は、同じである。他の実施態様では、Ｒ１及びＲ２は、異なる。上記実施態様又は他の実施態様において、共に結合して環を形成する。さらなる実施態様では、式Ｉの別の態様では、Ｒ１及びＲ２は、結合して環を形成しない。
【００２０】
他の１つの態様では、次の工程を含む、原子層堆積プロセス又はＡＬＤ類似プロセスによって酸化ケイ素膜、炭素ドープ酸化ケイ素膜を形成するための方法が与えられる：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化４】
2014013889.tif 000005
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記反応器を、パージガスでパージする工程；
ｄ．上記反応器に、酸素含有源を導入する工程；及び
ｅ．上記反応器を、パージガスでパージする工程；
ここで、上記膜の所望の厚みが得られるまで、ｂ〜ｅの工程を繰り返す。
特定の実施態様では、Ｒ１及びＲ２は、同じである。他の実施態様では、Ｒ１及びＲ２は、異なる。上記実施態様又は他の実施態様において、共に結合して環を形成する。さらなる実施態様では、式Ｉの別の態様では、Ｒ１及びＲ２は、結合して環を形成しない。
【００２１】
さらなる態様では、次の工程を含む、酸化ケイ素膜及び炭素ドープ酸化ケイ素から選択される膜を、ＣＶＤプロセスを用いて基材の少なくとも１つの表面に形成するための方法が与えられる：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化５】
2014013889.tif 000006
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
ｃ．酸素含有源を与えて、上記少なくとも１つの表面に上記膜を堆積する工程。
特定の実施態様では、Ｒ１及びＲ２は、同じである。他の実施態様では、Ｒ１及びＲ２は、異なる。上記実施態様又は他の実施態様において、共に結合して環を形成する。さらなる実施態様では、式Ｉの別の態様では、Ｒ１及びＲ２は、結合して環を形成しない。
【００２２】
他の態様では、次の工程を含む、原子層堆積プロセスを用いて窒化ケイ素膜を形成する方法が与えられる：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化６】
2014013889.tif 000007
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記反応器を、パージガスでパージする工程；
ｄ．上記反応器に、窒素含有源を導入する工程；及び
ｅ．上記反応器を、パージガスでパージする工程；
ここで、上記膜の所望の厚みが得られるまで、ｂ〜ｅの工程を繰り返す。
特定の実施態様では、Ｒ１及びＲ２は、同じである。他の実施態様では、Ｒ１及びＲ２は、異なる。上記実施態様又は他の実施態様において、共に結合して環を形成する。さらなる実施態様では、式Ｉの別の態様では、Ｒ１及びＲ２は、結合して環を形成しない。
【００２３】
さらなる態様では、次の工程を含む、ＣＶＤプロセスを用いて基材の少なくとも１つの表面に窒化ケイ素膜を形成するための方法が与えられる：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体及び窒素含有源を導入する工程：
【化７】
2014013889.tif 000008
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．窒素含有源を与える工程であって、上記少なくとも１種の有機アミノジシラン前駆体と、上記窒素含有源とを反応させて、上記膜を上記少なくとも１つの表面に堆積させる工程。
特定の実施態様では、Ｒ１及びＲ２は、同じである。他の実施態様では、Ｒ１及びＲ２は、異なる。上記実施態様又は他の実施態様において、共に結合して環を形成する。さらなる実施態様では、式Ｉの別の態様では、Ｒ１及びＲ２は、結合して環を形成しない。
【００２４】
本明細書に記載した方法のさらなる実施態様において、このプロセスは、アモルファスシリコン膜又は結晶性シリコン膜を、サイクリックＣＶＤ法を用いて堆積する。この実施態様では、この方法は、次の工程を含む：
１以上の基材を反応器に配置し、これを周囲温度から約７００℃の範囲の１以上の温度に加熱する工程；
次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化８】
2014013889.tif 000009
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
還元剤源を上記反応器に与えて、上記少なくとも１種の有機アミノジシラン前駆体と少なくとも部分的に反応させて、そしてケイ素含有膜を上記１以上の基材に堆積させる工程。
この還元剤は、水素、水素プラズマ、塩化水素からなる群より選択される。このＣＶＤ法の特定の実施態様では、この反応器は、導入工程の間に、１０ｍＴｏｒｒ〜７６０Ｔｏｒｒの範囲の圧力に維持される。上記の工程を、ここに記載した方法に関して１サイクルと定義し、所望の厚みの膜が得られるまで、この工程のサイクルを繰り返すことができる。特定の実施態様では、Ｒ１及びＲ２は、同じである。他の実施態様では、Ｒ１及びＲ２は、異なる。上記実施態様又は他の実施態様において、共に結合して環を形成する。さらなる実施態様では、式Ｉの別の態様では、Ｒ１及びＲ２は、結合して環を形成しない。
【００２５】
他の１つの態様において、アモルファスシリコン膜又は結晶性シリコン膜を、原子層堆積プロセス又はサイクリック化学気相成長プロセスによって形成するための方法が与えられる。この方法は、次の工程を含む：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化９】
2014013889.tif 000010
（ここで、Ｒ１及びＲ３は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、及びＣ６〜Ｃ１０のアリール基から選択され；Ｒ２及びＲ４は、水素、直鎖又は分岐鎖のＣ１〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、及びＣ６〜Ｃ１０のアリール基から選択され；かつＲ１及びＲ２、Ｒ３及びＲ４、Ｒ１及びＲ３、若しくはＲ２及びＲ４のいずれか１つ又は全ては、共に結合して置換若しくは非置換の芳香環、又は置換若しくは非置換の脂肪族環から選択される環を形成し、又はこれら全てがそれらの環を形成しない）；
ここで、上記膜の所望の厚みが得られるまで、ｂの工程を繰り返す。
特定の実施態様では、上記膜の厚みは、１Å以上、１〜１００００Å、１〜１０００Å、又は１〜１００Åとなることができる。
【００２６】
他の１つの態様について、式Ｉを有する１種以上の有機アミノジシラン前駆体を含むケイ素含有膜を堆積させるための容器が、本明細書に記載される。１つの特定の実施態様では、その容器は、ＣＶＤ又はＡＬＤプロセスのために反応器への１種以上の前駆体の供給を可能とするのに適切なバルブ及び取付具を備えた、少なくとも１つの耐圧容器（好ましくはステンレス鋼製）を含む。
【図面の簡単な説明】
【００２７】
【図１】図１は、ジ−イソ−プロピルアミノジシランのＴＧＡ／ＤＳＣグラフを示しており、ＴＧＡは、この化合物が揮発性であることを示し、またＤＳＣは、これが約１５７℃の沸点を有することを示している。
【図２】図２は、実施例３で記載された、ＰＭＡＤＳを用いてホウケイ酸ガラスに堆積したアモルファスＳｉ膜のラマンスペクトルを示している。
【図３】図３は、ＤＩＰＡＤＳ及びオゾンを用いた３００℃の温度での酸化ケイ素膜の形成に関して、ＤＩＰＡＤＳの堆積速度とパルス時間との関係を示してる。
【図４】図４は、ＤＩＰＡＤＳ及びオゾンを用いた３００℃の温度での酸化ケイ素膜に関して、厚みとサイクル数との関係を示している。
【発明を実施するための形態】
【００２８】
本明細書に記載した有機アミノジシランを、前駆体として用いて、化学量論的なケイ素含有膜及び非化学量論的なケイ素含有膜、例えば限定されないが、アモルファスシリコン、結晶性シリコン、酸化ケイ素、酸炭化ケイ素、窒化ケイ素、酸窒化ケイ素及び酸窒化炭化ケイ素を形成する。また、これらの前駆体を、例えば、金属含有膜のためのドーパントとして用いることもできる。半導体プロセスで用いられる有機アミノジシラン前駆体は、通常、高純度の揮発性液体前駆体化学物質であり、これらを気化させ、そして堆積チャンバー又は反応器にガスとして提供して、ＣＶＤ又はＡＬＤプロセスにより、半導体デバイス用のケイ素含有膜を堆積させる。堆積のための前駆体材料の選択は、所望の生成ケイ素含有材料又は膜に依存する。例えば、前駆体材料を、その化学元素の内容、化学元素の化学量論比及び／又はＣＶＤ下で形成する生成ケイ素含有膜若しくは生成ケイ素含有コーティングに関して、選択することができる。また、前駆体材料を、様々な他の特徴、例えばコスト、比較的低い毒性、取扱い性、室温で液相を維持する性能、揮発性、分子量及び／又は他の考慮事項に関して選択することができる。ある種の実施態様では、本明細書に記載した前駆体を、あらゆる手段で反応器システムに提供することができ、好ましくは堆積チャンバー又は反応器への液相の前駆体の提供を可能とする適切なバルブ及び取付具を備えた耐圧ステンレス鋼容器を用いて、反応器システムに提供することができる。
【００２９】
本明細書に記載した有機アミノジシラン前駆体は、マイクロエレクトロニクス製造プロセスにおけるＣＶＤ又はＡＬＤ前駆体としてそれらを理想的に適切とする、反応性及び安定性のバランスを示す。反応性に関して、ある種の前駆体では、気化させ、そして反応器に提供して基材に膜として堆積させるのに、高すぎる沸点を有する場合がある。比較的に高い沸点を有する前駆体では、所定の減圧度の下で、提供容器及び提供ラインを前駆体の沸点以上に加熱して、容器、ライン又はこの両方への凝縮物又は粒子の形成を、防ぐことが必要となる。安定性に関して、他の前駆体は、分解するにしたがって、シラン（ＳｉＨ４）又はジシラン（Ｓｉ２Ｈ６）を形成する場合がある。シランは、室温で自然発火性であり、又はそれは自発的に燃焼することがあり、これは安全性の問題と取扱いの問題を提示する。さらに、シラン又はジシラン及び他の副生成物の形成は、前駆体の純度を低下させる。また、１〜２％程の小さな化学的純度の変化が、信頼性のある半導体製造のためには許容できないものとみなされる場合がある。ある種の実施態様では、本明細書に記載した式Ｉを有する有機アミノジシラン前駆体は、６ヶ月以上又は１年以上の期間で保存した後に、２ｗｔ％以下、１ｗｔ％以下又は０．５ｗｔ％以下の副生成物（例えば、対応するビス−ジシランの副生成物）を含み、これは保存安定性の指標である。上記の利点に加えて、ある種の実施態様、例えばＡＬＤ堆積法、ＡＬＤ類似堆積法、ＰＥＡＬＤ堆積法、又はＣＣＶＤ堆積法を用いて、酸化ケイ素膜、窒化ケイ素膜、又はシリコン膜を堆積する実施態様では、本明細書に記載された有機アミノジシラン前駆体は、比較的低い堆積温度で、例えば５００℃以下、４００℃以下、３００℃以下、２００℃以下、１００℃以下、又は５０℃以下で、高密度材料を堆積できる場合がある。１つの特定の実施態様では、有機アミノジシラン前駆体、例えばジ−イソ−プロピルアミノジシラン、ジ−ｓｅｃ−ブチルアミノジシラン、又は２，６−ジメチルピペリジノジシランを用いて、ＡＬＤ又はＰＥＡＬＤによって、５０℃以下で、又は周囲温度若しくは室温（例えば２５℃）程の低い温度で、ケイ素含有膜を堆積することができる。
【００３０】
１つの実施態様では、ここに記載された式Ｉを有する有機アミノジシラン及び溶媒を含む、ケイ素含有膜形成用の組成物が本明細書に記載される。あらゆる理論に拘束されることを望むものではないが、本明細書に記載された組成物は、純粋な有機アミノジシランと比較して１以上の利点を与えることができると考えられる。これらの利点としては、半導体プロセスにおける有機アミノジシランの良好な利用法、長期間での保管にわたる良好な安定性、フラッシュ気化による比較的清浄な気化、及び／又は直接液体注入（ＤＬＩ）化学気相成長プロセスでの全体的な良好な安定性が挙げられる。この組成物における有機アミノジシランの重量百分率は、残部を溶媒として、１〜９９％の範囲となることができ、この溶媒は、その有機アミノジシランと反応せず、かつその有機アミノジシランと近い沸点を有する。後者に関して、組成物中の有機アミノジシランと溶媒との沸点の差は、４０℃以下、より好ましくは２０℃以下又は１０℃以下である。典型的な組成物としては、限定されないが、ジ−イソ−プロピルアミノジシラン（沸点約１５７ｏＣ）及びオクタン（沸点１２５〜１２６℃）の混合物、ジ−イソ−プロピルアミノジシラン（沸点約１５７ｏＣ）及びエチルシクロヘキサン（沸点１３０〜１３２ｏＣ）の混合物、ジ−イソ−プロピルアミノジシラン（沸点約１５７ｏＣ）及びトルエン（沸点１１５ｏＣ）、ジ−ｓｅｃ−ブチルアミノジシラン及びデカン（沸点１７４ｏＣ）の混合物、ジ−ｓｅｃ−ブチルアミノジシラン及びデカンの混合物、ジ−ｓｅｃ−ブチルアミノジシラン及び２，２’−オキシビス（Ｎ，Ｎ−ジメチルエタンアミン（沸点１８９ｏＣ）の混合物が挙げられる。
【００３１】
１つの態様では、次の式Ｉによって表されるＳｉ−Ｎ結合、Ｓｉ−Ｓｉ結合、及びＳｉ−Ｈ３基を有する少なくとも１種の有機アミノジシラン前駆体が与えられる：
【化１０】
2014013889.tif 000011
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）。
ｎ＝２のさらなる１つの実施態様において、Ｒ１及びＲ１、Ｒ１及びＲ２、又はＲ２及びＲ２のいずれか１つ以上又は全てが結合して環を作ることができる。式Ｉの特定の実施態様では、Ｒ１及びＲ２は、それらが共にイソ−プロピルにはならないという条件で、同じである。他の実施態様では、Ｒ１及びＲ２は異なる。１つの実施態様では、Ｒ１及びＲ２は直鎖又は分岐鎖のＣ３〜Ｃ６のアルキル基から選択され、かつ結合して環を形成する。さらなる実施態様では、Ｒ１及びＲ２は環を形成する結合をしない。
【００３２】
ｎ＝１の式Ａの有機アミノジシラン前駆体に関して、有機アミノジシラン前駆体は次の式ＩＡを有し、ここでＲ１及びＲ２は上述の通りであり、また結合して環を形成する場合がある。
【化１１】
2014013889.tif 000012
【００３３】
ｎ＝２の式Ａの有機アミノジシラン前駆体に関して、有機アミノジシラン前駆体は次の式ＩＢを有し、ここでＲ’は上述のＲ２と等しく、Ｒ１及びＲ２は上述の通りであり、また結合して環を形成する場合がある。
【化１２】
2014013889.tif 000013
【００３４】
本明細書に記載した式中、また明細書を通じて、用語「アルキル」は、１〜２０、１〜１２又は１〜６の炭素原子を有する直鎖又は分岐鎖の官能基を意味する。典型的なアルキル基としては、限定されないが、メチル、エチル、プロピル、イソプロピル、ブチル、イソブチル、ｓｅｃ−ブチル、ｔｅｒｔ−ブチル、ペンチル、イソ−ペンチル、ｔｅｒｔ−ペンチル、ヘキシル、イソ−ヘキシル及びネオ−ヘキシルが挙げられる。ある種の実施態様では、アルキル基は、自身に結合している１つ以上の官能基、例えば限定されないが、アルコキシ基、ジアルキルアミノ基又はこれらの組み合わせを有する場合がある。他の実施態様では、アルキル基は、自身に結合する１つ以上の官能基を有さない。
【００３５】
式中、また明細書を通じて、用語「環状アルキル」は、３〜１０、４〜１０又は５〜１０の炭素原子を有する環状官能基を意味する。典型的な環状アルキル基としては、限定されないが、シクロブチル、シクロペンチル、シクロヘキシル及びシクロオクチル基が挙げられる。
【００３６】
式中、また明細書を通じて、用語「アリール」は、５〜１２の炭素原子又は６〜１０の炭素原子を有する芳香族の環状官能基を意味する。典型的なアリール基としては、限定されないが、フェニル、ベンジル、クロロベンジル、トリル、及びｏ−トリルが挙げられる。
【００３７】
式中、また明細書を通じて、用語「アルケニル基」は、１つ以上の炭素−炭素二重結合を有し、且つ３〜１０、３〜６又は３〜４の炭素原子を有する基を意味する。
【００３８】
式中、また明細書を通じて、用語「アルキニル基」は、１つ以上の炭素−炭素三重結合を有し、且つ３〜１０、３〜６又は３〜４の炭素原子を有する基を意味する。
【００３９】
式中、また明細書を通じて、用語「アルコキシ」は、酸素原子に結合しており（例えばＲ−Ｏ）、且つ１〜１０、１〜６又は１〜４の炭素原子を有することができるアルキル基を意味する。典型的なアルコキシ基としては、限定されないが、メトキシ（−ＯＣＨ３）、エトキシ（−ＯＣＨ２ＣＨ３）、ｎ−プロポキシ（−ＯＣＨ２ＣＨ２ＣＨ３）及びイソ−プロポキシ（−ＯＣＨＭｅ２）が挙げられる。
【００４０】
式中、また明細書を通じて、用語「ジアルキルアミノ基」は、窒素原子に結合している２つのアルキル基を有し、且つ１〜１０、２〜６又は２〜４の炭素原子を有する基を意味する。
【００４１】
ここで用いられる場合、用語「電子求引基」は、Ｓｉ−Ｎ結合から電子を求引するように機能する原子又はその基について述べている。適切な電子求引基の例としては、限定されないが、ニトリル（ＣＮ）が挙げられる。ある種の実施態様では、電子求引置換基は、式Ｉのいずれか１つ中のＮに隣接又は近接させることができる。電子求引基のさらなる非限定的な例としては、Ｆ、Ｃｌ、Ｂｒ、Ｉ、ＣＮ、ＮＯ２、ＲＳＯ及び／又はＲＳＯ２が挙げられ、ここでＲは、Ｃ１〜Ｃ１０のアルキル基とすることができ、例えば限定されないが、メチル基又は他の１つの基とすることができる。
【００４２】
ある種の実施態様では、式Ｉ中のアルキル基、アルケニル基、アルキニル基、アルコキシ基、ジアルキルアミノ基、アリール基及び／又は電子求引基の１つ以上が、置換されている場合があり、又は例えば水素原子の代わりに置換した１つ以上の原子若しくはその原子の基を有する場合がある。典型的な置換基の例としては、限定されないが、酸素、硫黄、ハロゲン原子（例えば、Ｆ、Ｃｌ、Ｉ又はＢｒ）、窒素及びリンが挙げられる。他の実施態様では、式Ｉ中のアルキル基、アルケニル基、アルキニル基、アルコキシ基、ジアルキルアミノアリール基及び／又は電子求引基の１つ以上が、置換されていない場合がある。
【００４３】
特定の実施態様では、Ｒ１は、Ｃ１〜Ｃ１０のアルキル基、好ましくは分岐鎖のＣ３〜Ｃ６アルキル基、例えばイソ−プロピル、ｓｅｃ−ブチル、ｔｅｒｔ−ブチル、ｔｅｒｔ−ペンチル（アミル）から選択され、Ｒ２は水素であり、ｎ＝２である。これらの特定の実施態様の例としては、限定されないが、以下が挙げられる：
【化１３】
2014013889.tif 000014
【００４４】
特定の実施態様では、式ＩにおけるＲ１及びＲ２は結合して環状構造を形成する。これらの実施態様では、Ｒ２は水素ではない。例えば、Ｒ１及びＲが結合して環を形成する実施態様では、Ｒ２は（水素置換基の代わりに）Ｒ１に連結するための結合部を有してもよい。そして特定の実施態様では、Ｒ２は、例えば、Ｃ１〜Ｃ１０のアルキル部位、Ｃ３〜Ｃ１０のアルケニル部位、又は直鎖若しくは分岐鎖のＣ３〜Ｃ１０のアルキニル部位から選択することができる。これらの実施態様又は他の実施態様では、その環状構造は、不飽和構造又は飽和構造となることができ、例えば環状アルキル環、又はアリール環となることができる。さらに、これらの実施態様では、環状構造は、置換構造又は非置換構造となることもできる。１つの特定の実施態様では、有機アミノジシランは、置換脂肪族環、例えば５〜１０の炭素原子を有するヘテロ原子含有環状官能基、及び少なくとも１つの窒素原子を有することができる。これらの特定の実施態様の例としては、限定されないが、１，２−ビス（ピペリジノ）ジシラン（Ｒ１がプロピル、かつＲ２がＭｅ）、１，２−ビス（ピペリジノ）ジシラン（Ｒ１がプロピル、かつＲ２がＥｔ）、２，６−ジメチルピペリジノジシラン（Ｒ１がイソ−プロピル、かつＲ２がｓｅｃ−ブチル）、及び２，５−ジメチルピペリジノジシラン（Ｒ１及びＲ２がイソ−プロピル）が挙げられる。
【００４５】
式Ｉの特定の実施態様では、Ｒ１は、Ｃ１〜Ｃ１０のアルキル基、好ましくは分岐鎖のＣ３〜Ｃ６アルキル基、例えばイソ−プロピル、ｓｅｃ−ブチル、ｔｅｒｔ−ブチル、ｔｅｒｔ−ペンチル（アミル）から選択され、Ｒ２はＣ１〜Ｃ１０のアルキル基、好ましくはＣ１〜Ｃ６のアルキル基から選択され、ｎ＝２である。これらの特定の実施態様の例としては、限定されないが、以下が挙げられる：
【化１４】
2014013889.tif 000015
【００４６】
式Ｉの特定の実施態様では、ｎ＝２であり、Ｒ１及びＲ１は、結合して、さらに脂肪族環を形成する。これらはさらに置換される場合があり、又は置換されない場合がある。これらの実施態様の典型的な構造を、以下に示す：
【化１５】
2014013889.tif 000016
【００４７】
式Ｉの特定の実施態様では、ｎ＝２であり、Ｒ１及びＲ２は、結合して、さらに脂肪族環を形成する。これらはさらに置換される場合があり、又は置換されない場合がある。これらの実施態様の典型的な構造を、以下に示す：
【化１６】
2014013889.tif 000017
【００４８】
他の実施態様では、式ＩにおいてＲ１及びＲ２は結合しない。
【００４９】
特定の実施態様では、式Ｉを有する上記少なくとも１種の有機アミノジシラン前駆体は、酸素原子又は窒素原子を含む１以上の置換基を有する。この実施態様又は他の実施態様では、置換基Ｒ１及びＲ２は式Ｉにおいて酸素原子又は窒素原子を通じて結合して、環状構造を形成する。
【００５０】
これは理論に拘束されないが、有機アミノジシラン前駆体、例えばＳｉ−Ｎ結合、Ｓｉ−Ｓｉ結合、及びＳｉＨ３基を有し、本明細書に記載した式Ｉで表される有機アミノジシランは、Ｓｉ−Ｎ結合及びＳｉ−Ｓｉ結合のみ、又はＳｉ−Ｃｌ結合及びＳｉ−Ｓｉ結合のみを有する公知の有機アミノジシラン前駆体よりも有利であると考えられる。この点に関して、４つから５つのＳｉ−Ｈ基、１つのＳｉ−Ｎ結合、及び１つのＳｉ−Ｓｉ結合を有するここに記載されている有機アミノジシランは、反応性が高くなり、他の公知の有機アミノジシラン前駆体、例えばヘキサクロロジシランよりも堆積温度を低くさせると考えられる。本明細書に記載した式１の前駆体の特有の構造が、堆積温度を、例えば４００℃以下、３００℃以下、２００℃以下、１００℃以下、又は２５℃に低下させると考えられる。
【００５１】
ある種の実施態様では、式Ｉを有する有機アミノジシランを、モノクロロジシラン（ＭＣＤＳ）若しくはモノブロモジシラン（ＭＢＤＳ）、又は低分子ジアルキルアミノジシラン、例えばジ−イソ−プロピルアミノジシラン又はジ−ｓｅｃ−ブチルアミノジシランと、次の式ＩＩを有するアミンとを、有機溶媒又は溶媒混合物中で反応させることによって、調製することができる。
【００５２】
【化１７】
2014013889.tif 000018
【００５３】
式ＩＩ中で、Ｒ１及びＲ２は、式Ｉにおいて記載された置換基と同じである。次の反応式（１）は、反応機構又は合成経路の非限定的な例を与えており、これを用いて上記式Ｉを有する有機アミノジシランを作製することができる。反応式（１）の反応を、有機溶媒を用いて（例えば、有機溶媒の存在下で）、又は有機溶媒を用いずに（例えば、有機溶媒の不在下で）実行することができる。有機溶媒を用いる実施態様において、適切な有機溶媒の例としては、限定されないが、炭化水素、例えばヘキサン、オクタン、トルエン、並びにジエチルエーテル及びテトラヒドロフラン（ＴＨＦ）等のエーテルが挙げられる。これらの実施態様、又は他の実施態様では、反応温度は、約−７０℃から、溶媒を用いる場合用いる溶媒の沸点までの範囲である。例えば、生成する有機アミノジシランを、全ての副生成物及び存在するならばあらゆる溶媒を除去した後で、減圧蒸留によって精製することができる。
【００５４】
【化１８】
2014013889.tif 000019
【００５５】
反応式（１）は、モノハロジシラン（ＸＳｉＨ２ＳｉＨ３、ここでＸ＝Ｃｌ、Ｂｒ、Ｉ）と式ＩＩで表される第二級アミンとの反応を用いる、式Ｉを有する有機アミノジシランを作製するための合成経路の１つである。他の合成経路を用いて、これらの有機アミノジシランを作製することができ、例えばモノアミノクロロジシランを金属水素化物を用いて還元することによって、又はモノアミノクロロジシランの不均化、又はジシランと第二級アミンとの触媒の存在下での反応によって、作製することができる。
【００５６】
ケイ素含有膜又はケイ素含有コーティングを形成するために用いる方法は、堆積プロセスである。本明細書で開示した方法に関して適切な堆積プロセスの例としては、限定されないが、サイクリックＣＶＤ（ＣＣＶＤ）、ＭＯＣＶＤ（有機金属ＣＶＤ）、熱化学気相成長、プラズマ化学気相成長（ＰＥＣＶＤ：ｐｌａｓｍａ  ｅｎｈａｎｃｅｄ  ｃｈｅｍｉｃａｌ  ｖａｐｏｒ  ｄｅｐｏｓｉｔｉｏｎ）、高密度ＰＥＣＶＤ、光支援ＣＶＤ（ｐｈｏｔｏｎ  ａｓｓｉｓｔｅｄ  ＣＶＤ）、プラズマ−光支援（ＰＰＥＣＶＤ）、低温化学気相成長、化学支援気相成長（ｃｈｅｍｉｃａｌ  ａｓｓｉｓｔｅｄ  ｖａｐｏｒ  ｄｅｐｏｓｉｔｉｏｎ）、ホットフィラメント化学気相成長、液体ポリマー前駆体のＣＶＤ、超臨界流体からの堆積、及び低エネルギーＣＶＤ（ＬＥＣＶＤ）が挙げられる。ある種の実施態様では、金属含有膜を、原子層堆積（ＡＬＤ）プロセス、プラズマＡＬＤ（ＰＥＡＬＤ）プロセス、又はプラズマサイクリックＣＶＤ（ＰＥＣＣＶＤ）プロセスによって堆積させる。本明細書で用いられる場合、用語「化学気相成長プロセス」は、基材を、１種以上の揮発性前駆体に露出させ、１以上の揮発性前駆体を、基材表面で反応させ且つ／又は分解させて、所望の堆積物を生成する、あらゆるプロセスについて言及している。本明細書で用いられる場合、用語「原子層堆積プロセス」は、様々な組成の基材に材料の膜を堆積させる、自己制限的な（例えば、各反応サイクルで堆積される膜材料の量が一定である）、順次的な表面化学反応について言及している。本明細書で用いられる、前駆体、試薬及び物質源は、「ガス状」として記載される場合があるが、前駆体は、不活性ガスを用いて又は不活性ガスを用いずに、直接気化、バブリング又は昇華によって、反応器に輸送される、液体又は固体のいずれかであってよいことが理解される。いくつかの場合では、揮発した前駆体は、プラズマ発生器を通過することができる。１つの実施態様では、ケイ素含有膜を、ＡＬＤプロセスを用いて堆積させる。他の一つの実施態様では、ケイ素含有膜を、ＣＣＶＤプロセスを用いて堆積させる。さらなる実施態様では、ケイ素含有膜を、熱ＣＶＤプロセスを用いて堆積させる。本明細書で用いる場合、用語「反応器」は、限定を含まずに、反応チャンバー又は堆積チャンバーを含む。
【００５７】
ある種の実施態様では、本明細書に開示した方法は、反応器に導入する前に且つ／又は導入中に前駆体を分離しておくＡＬＤ法又はＣＣＶＤ法を用いることによって、前駆体の前反応を回避する。これに関連して、堆積技術、例えばＡＬＤプロセス又はＣＣＶＤプロセスを用いて、ケイ素含有膜を堆積させる。１つの実施態様では、基材表面を、ケイ素含有前駆体、酸素源、窒素含有源、又は他の前駆体若しくは試薬の１種以上に交互にさらすことによって、ＡＬＤプロセスを通じて、膜を堆積させる。膜の成長は、表面反応の自己制限的な制御、各前駆体又は試薬のパルス長さ、及び堆積温度によって進む。しかし、基材の表面が飽和すると、膜の成長は停止する。
【００５８】
ある種の実施態様において、本明細書に記載した方法は、上記の式Ｉを有する有機アミノジシラン前駆体以外の、１種以上の追加のケイ素含有前駆体をさらに含む。追加のケイ素含有前駆体の例としては、限定されないが、有機ケイ素化合物、例えばモノアミノシラン（例えば、ジ−イソ−プロピルアミノシラン、ジ−ｓｅｃ−ブチルアミノシラン、フェニルメチルアミノシラン）；オルガノケイ素化合物、例えば、トリシリルアミン（ＴＳＡ）：モノアミノシラン（ジ−イソ−プロピルアミノシラン、  ジ−ｓｅｃ−ブチルアミノシラン、フェニルメチルアミノシラン）；シロキサン（例えば、ヘキサメチルジシロキサン（ＨＭＤＳＯ）及びジメチルシロキサン（ＤＭＳＯ））；有機シラン（例えばメチルシラン、ジメチルシラン、ビニルトリメチルシラン、トリメチルシラン、テトラメチルシラン、エチルシラン、ジシリルメタン、２，４−ジシラペンタン、１，４−ジシラブタン、２，５−ジシラへキサン、２，２−ジシリルプロパン、１，３，５−トリシラシクロヘキサン及びこれら化合物のフッ素化された誘導体）；フェニル含有有機ケイ素化合物（例えば、ジメチルフェニルシラン及びジフェニルメチルシラン）；酸素含有有機ケイ素化合物（例えば、ジメチルジメトキシシラン；１，３，５，７−テトラメチルシクロテトラシロキサン；１，１，３，３−テトラメチルジシロキサン；１，３，５，７−テトラシラ−４−オキソ−へプタン、２，４，６，８−テトラシラ−３，７−ジオキソ−ノナン、２，２−ジメチル−２，４，６，８−テトラシラ−３，７−ジオキソ−ノナン、オクタメチルシクロテトラシロキサン、［１，３，５，７，９］−ペンタメチルシクロペンタシロキサン、１，３，５，７−テトラシラ−２，６−ジオキソ−シクロオクタン、ヘキサメチルシクロトリシロキサン、１，３−ジメチルジシロキサン、１，３，５，７，９−ペンタメチルシクロペンタシロキサン、ヘキサメトキシジシロキサン及びこれら化合物のフッ素化された誘導体）が挙げられる。
【００５９】
堆積方法に応じて、ある種の実施態様では、１種以上のケイ素含有前駆体を、所定のモル体積で又は約０．１〜約１０００マイクロモルで、反応器に導入することができる。この実施態様又は他の実施態様では、ケイ素含有前駆体及び／又は有機アミノジシラン前駆体を、所定の時間間隔で反応器に導入することができる。ある種の実施態様では、その時間間隔は、約０．００１〜約５００秒の範囲となる。
【００６０】
ある種の実施態様では、本明細書に記載した方法を用いて堆積させるケイ素含有膜を、酸素含有源、酸素を含む前駆体又は試薬を用いて酸素の存在下で形成させる。酸素含有源は、少なくとも１種の酸素含有源の形態で反応器に導入させることができ、且つ／又は堆積プロセスで用いる他の前駆体に付随して存在させることができる。適切な酸素含有源ガスとしては、例えば水（Ｈ２Ｏ）（例えば、脱イオン水、精製水、及び／又は蒸留水）、酸素（Ｏ２）、酸素プラズマ、オゾン（Ｏ３）、ＮＯ、ＮＯ２、一酸化炭素（ＣＯ）、二酸化炭素（ＣＯ２）及びこれらの組合せを挙げることができる。ある種の実施態様では、酸素含有源は、約１〜約２０００ｓｃｃｍ又は約１〜約１０００ｓｃｃｍの範囲の流量で反応器に導入する酸素源を含む。酸素含有源を、約０．１秒〜約１００秒の範囲の時間で導入することができる。１つの特定の実施態様では、酸素源は、１０℃以上の温度を持つ水を含む。膜をＡＬＤプロセス又はサイクリックＣＶＤプロセスによって堆積させる実施態様において、前駆体パルスは、０．０１秒超であるパルス時間を有することができ、且つ酸素含有源が、０．０１秒未満であるパルス時間を有することができ、さらに水のパルス時間が、０．０１秒未満であるパルス時間を有することができる。さらなる他の１つの実施態様では、パルスとパルスの間のパージ時間は、０秒程度まで低くすることができ、又はその間にパージをしないで連続的にパルスさせることができる。酸素含有源又は酸素含有試薬を、ケイ素前駆体に対して１：１の比より小さな分子総量で与えて、それにより少なくともいてｉの炭素を、堆積させたままのケイ素含有膜に保持させる。
【００６１】
ある種の実施態様では、ケイ素含有膜は、ケイ素及び窒素を含む。これらの実施態様では、本明細書に記載した方法を用いて堆積させるケイ素含有膜を、窒素含有源の存在下で形成させる。窒素含有源を、少なくとも１種の窒素含有源の形態で、反応器に導入させることができ、且つ／又は堆積プロセスで用いる他の前駆体に付随して存在させることができる。適切な窒素含有源としては、例えば、アンモニア、ヒドラジン、モノアルキルヒドラジン、ジアルキルヒドラジン、窒素、窒素／水素、アンモニアプラズマ、窒素プラズマ、窒素／水素プラズマ及びこれらの混合物が挙げられる。ある種の実施態様において、窒素含有源は、約１〜約２０００ｓｃｃｍ又は約１〜約１０００ｓｃｃｍの範囲の流量で反応器に導入するアンモニアプラズマ、又は水素／窒素プラズマ源ガスを含む。窒素含有源を、約０．１秒〜約１００秒の範囲の時間で導入することができる。膜をＡＬＤプロセス又はサイクリックＣＶＤプロセスによって堆積させる実施態様において、前駆体パルスは、０．０１秒超であるパルス時間を有することができ、且つ窒素含有源が、０．０１秒未満であるパルス時間を有することができ、さらに水のパルス時間が、０．０１秒未満であるパルス時間を有することができる。さらなる他の１つの実施態様では、パルスとパルスとの間のパージ時間は、０秒程度まで低くすることができ、又は間にパージをしないで連続的にパルスさせることができる。
【００６２】
本明細書で開示した堆積方法は、１種以上のパージガスを伴う場合がある。未反応の反応物及び／又は反応副生成物をパージするために用いるパージガスは、不活性ガスであり、これは前駆体と反応しない。典型的なパージガスとしては、限定されないが、アルゴン（Ａｒ）、窒素（Ｎ２）、ヘリウム（Ｈｅ）、ネオン、水素（Ｈ２）及びこれらの混合物が挙げられる。ある種の実施態様では、パージガス、例えばＡｒを、約０．１秒〜１０００秒の間に、約１０〜約２０００ｓｃｃｍの範囲の流量で反応器に供給することができ、それにより反応器に残留している場合がある未反応の材料及びあらゆる副生成物を、パージすることができる。
【００６３】
前駆体、酸素含有源、窒素含有源並びに／又は他の前駆体、他の物質源ガス及び／若しくは試薬を供給する各工程を、それらを供給する時間を変えることによって実行し、生成ケイ素含有膜の化学両論的な組成を変えることができる。
【００６４】
エネルギーを、前駆体、窒素含有源、還元剤、他の前駆体又はこれらの組合せの少なくとも１つに適用して、反応を誘導し、そしてケイ素含有膜又はコーティングを基材に形成させる。そのようなエネルギーは、限定されないが、熱、プラズマ、パルスプラズマ、ヘリコンプラズマ、高密度プラズマ、誘導結合プラズマ、Ｘ線、電子線、光子、リモートプラズマ法及びこれらの組合せによって与えることができる。ある種の実施態様では、二次高周波（ｓｅｃｏｎｄａｒｙ  ｒｆ  ｆｒｅｑｕｅｎｃｙ）源を用いて、プラズマ特性を基材表面で変えることができる。堆積にプラズマを伴う実施態様では、プラズマ生成プロセスは、プラズマを反応器で直接的に生成させる直接プラズマ生成プロセス、あるいはプラズマを反応器の外部で生成させて反応器に供給するリモートプラズマ生成プロセスを、含むことができる。
【００６５】
この有機アミノジシラン前駆体及び／又は他のケイ素含有前駆体を、反応チャンバー、例えばＣＶＤ反応器又はＡＬＤ反応器に、様々な方法で提供することができる。１つの実施態様では、液体提供システムを用いることができる。別の実施態様では、液体提供プロセスとフラッシュ気化プロセスが組み合わされたユニット、例えばターボ気化器（ＭＳＰ  Ｃｏｒｐｏｒａｔｉｏｎ製、ショアビュー、ミネソタ州、米国）を用いて、低揮発度物質を容量分析的に供給することを可能とする。これは、前駆体の熱的分解のない状態で再現性のある輸送及び堆積をもたらすことができる。液体提供配合物中において、本明細書に記載された前駆体は、そのままの液体形態で提供することができ、あるいは、この前駆体を含む溶媒配合物中又は組成物中で使用することができる。それゆえ、ある種の実施態様において、その前駆体配合物は、基材上に膜を形成する特定の最終用途において所望であり且つ有利となるような、適切な特性を有する溶媒成分を含むことができる。
【００６６】
式Ｉを有する前駆体を用いる実施態様では、本明細書に記載した式Ｉを有する有機アミノジシラン前駆体及び溶媒を含む組成物において選択される溶媒又は溶媒混合物は、その有機アミノジシランと反応しない。その組成物中の重量％による溶媒の量は、０．５〜９９．５ｗｔ％又は１０〜７５ｗｔ％の範囲である。この実施態様又は他の実施態様において、溶媒は、式Ｉの有機アミノジシランの沸点（ｂ．ｐ．）に近いｂ．ｐ．を有し、又は溶媒のｂ．ｐ．と式Ｉの有機アミノシランのｂ．ｐ．との差は、４０℃以下、３０℃以下、２０℃以下、又は１０℃である。あるいは、その沸点の差は、次を任意の端点とする範囲になる：０℃、１０℃、２０℃、３０℃又は４０℃。ｂ．ｐ．差の適切な範囲の例としては、限定されないが、０〜４０℃、２０〜３０℃、又は１０〜３０℃である。組成物中の適切な溶媒の例としては、限定されないが、エーテル（例えば、１，４−ジオキサン、ジブチルエーテル）、第三級アミン（例えば、ピリジン、１−メチルピペリジン、１−エチルピペリジン、Ｎ，Ｎ’−ジメチルピペラジン、Ｎ，Ｎ，Ｎ’，Ｎ’−テトラメチルエチレンジアミン）、ニトリル（例えば、ベンゾニトリル）、アルキル炭化水素（例えば、オクタン、ノナン、ドデカン、エチルシクロヘキサン）、芳香族炭化水素（例えば、トルエン、メシチレン）、第三級アミノエーテル（例えば、ビス（２−ジメチルアミノエチル）エーテル）又はこれらの混合物が挙げられる。非限定的ないくつかの典型的な組成物の例としては、限定されないが、ジ−イソ−プロピルアミノジシラン（ｂ．ｐ．約１５７℃）及びオクタン（ｂ．ｐ．１２５〜１２６℃）を含む組成物；ジ−イソ−プロピルアミノジシラン（ｂ．ｐ．約１５７℃）及びエチルシクロヘキサン（ｂ．ｐ．１３０〜１３２℃）を含む組成物；ジ−イソ−プロピルアミノジシラン（ｂ．ｐ．約１５７℃）及びトルエン（ｂ．ｐ．１１５℃）を含む組成物；ジ−ｓｅｃ−ブチルアミノジシラン及びデカン（ｂ．ｐ．１７４℃）を含む組成物；ジ−ｓｅｃ−ブチルアミノジシラン及びデカン（ｂ．ｐ．１７４℃）を含む組成物；ジ−ｓｅｃ−ブチルアミノジシラン及び２，２’−オキシビス（Ｎ，Ｎ−ジメチルエタンアミン（沸点１８９ｏＣ）を含む組成物が挙げられる。
【００６７】
他の１つの実施態様における、式Ｉを有する１種以上の有機アミノジシラン前駆体を含むケイ素含有膜を堆積するための容器について、本明細書で記載する。１つの特定の実施態様では、その容器は、ＣＶＤプロセス又はＡＬＤプロセスのための反応器に１種以上の前駆体を提供することを可能とするための適切なバルブ及び治具を備えた、少なくとも１つの耐圧容器（好ましくはステンレス鋼製）を有する。この実施態様又は他の実施態様では、式Ｉのいずれかを有する有機アミノジシラン前駆体を、ステンレス鋼から構成された耐圧容器で与え、そしてその前駆体の純度は、大部分の半導体用途に適切となる９８ｗｔ％以上、又は９９．５ｗｔ％以上である。ある種の実施態様では、そのような容器が、前駆体と、望むのであれば１種以上の追加の前駆体とを混合するための手段を有することもできる。これらの実施態様又は他の実施態様では、容器の内容物を、追加の前駆体と事前に混合することができる。あるいは、有機アミノシシラン前駆体及び／又は他の前駆体を、別個の容器に保持することができ、又は有機アミノシシラン前駆体と他の前駆体との分離を保存中に維持するための分離手段を有する単一の容器に、保持することができる。
【００６８】
本明細書に記載した方法の１つの実施態様では、サイクリック堆積プロセス、例えばＣＣＶＤ、ＡＬＤ又はＰＥＡＬＤを用いることができ、ここでは、本明細書に記載した式を有する有機アミノジシラン前駆体から選択される少なくとも１種のケイ素含有前駆体、及び随意に窒素含有源、例えば、アンモニア、ヒドラジン、モノアルキルヒドラジン、ジアルキルヒドラジン、窒素、窒素／水素、アンモニアプラズマ、窒素プラズマ、窒素／水素プラズマを用いることができる。
【００６９】
ある種の実施態様では、前駆体容器から反応チャンバーに連結するガスラインを、プロセスの必要性に応じて、１以上の温度に加熱し、本明細書に記載した式を有する有機アミノジシラン前駆体の容器を、バブリングのために１以上の温度で維持する。他の実施態様では、本明細書に記載した式を有する少なくとも１種のケイ素含有前駆体を含有する溶液を、直接液体注入（ｄｉｒｅｃｔ  ｌｉｑｕｉｄ  ｉｎｊｅｃｔｉｏｎ）のために１以上の温度で維持した気化器に注入する。
【００７０】
アルゴン及び／又は他のガスの流れを、キャリアガスとして用いて、前駆体パルスの間の反応チャンバーへの少なくとも１種の有機アミノジシラン前駆体の蒸気の提供を、促進することができる。特定の実施態様では、反応チャンバーのプロセス圧力は、約１Ｔｏｒｒである。
【００７１】
典型的なＡＬＤ又はＣＣＶＤプロセスでは、基材、例えば限定しないが、酸化ケイ素、炭素ドープ酸化ケイ素、フレキシブル基材、又は金属窒化物基材を、反応チャンバー内のヒーター台で加熱し、これを初めにケイ素含有前駆体にさらして、この有機アミノジシランを基材の表面に化学的に吸着させる。パージガス、例えば窒素、アルゴン、又は他の不活性ガスは、未吸着の余分な有機アミノジシランをプロセスチャンバーからパージする。十分なパージの後で、酸素含有源を、反応チャンバーに導入して、吸着した表面と反応させた後で、他の１つのパージガスによって、チャンバーから反応副生成物を除去することができる。このプロセスサイクルを、所望の膜厚さを得るように繰り返すことができる。他の実施態様では、減圧下での排出を用いて、未吸着の余分な有機アミノジシランをプロセスチャンバーから除去することができる。ポンプによる十分な排気の後で、酸素含有源を反応チャンバーに導入して、吸着した表面と反応させた後、もう一度ポンプによって排出することで、チャンバーから反応副生成物を除去することができる。さらに、他の実施態様では、有機アミノジシラン及び酸素含有源を、反応チャンバーに同時に流して、基材表面で反応させて酸化ケイ素、炭素ドープ酸化ケイ素を堆積させることができる。サイクリックＣＶＤの特定の実施態様では、パージ工程は行われない。
【００７２】
この実施態様、又は他の実施態様において、本明細書に記載した方法の工程を、様々な順番で実行でき、順次的に又は同時に（例えば、他の１つの工程の少なくとも一部の間に）実行でき、そしてこれらのあらゆる組合せで実行することができると理解される。前駆体及び窒素含有前駆体源ガスを提供するそれぞれの工程を、それらを供給するための時間の持続時間を変えることによって実行して、生成ケイ素含有膜の化学量論的組成を変えることができる。
【００７３】
本明細書に開示した方法の他の１つの実施態様では、ケイ素及び窒素の両方を含有する膜を、次の工程を含む、ＡＬＤ堆積法、ＰＥＡＬＤ堆積法、ＣＣＶＤ堆積法又はＰＥＣＣＶＤ堆積法を用いて形成する：
ａ．基材をＡＬＤ反応器に与える工程；
ｂ．上記ＡＬＤ反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化１９】
2014013889.tif 000020
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記少なくとも１種の有機アミノジシラン前駆体を、基材に化学吸着させる工程；
ｄ．未吸着の上記少なくとも１種の有機アミノジシラン前駆体を、パージガスを用いてパージする工程；
ｅ．窒素含有源を、加熱した上記基材上の前記有機アミノジシラン前駆体に与えて、上記吸着した少なくとも１種の有機アミノジシラン前駆体と反応させる工程；及び
ｆ．随意に、あらゆる未反応の窒素含有源をパージ又は排気する工程。
【００７４】
他の１つの態様では、次の工程を含む、ＰＥＡＬＤ堆積法又はＰＥＣＣＶＤ堆積法によって、酸化ケイ素膜及び炭素ドープ酸化ケイ素膜から選択される膜を形成するための方法が与えられる：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体及び酸素を導入する工程：
【化２０】
2014013889.tif 000021
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記反応器を、酸素と共にパージガスでパージする工程；
ｄ．ＲＦプラズマを適用する工程；
ｅ．上記反応器を、パージガスでパージする工程、又は上記反応器を排気して反応副生成物を除去する工程；
ここで、上記膜の所望の厚みが得られるまで、ｂ〜ｅの工程を繰り返す。
【００７５】
本明細書に開示した方法の他の１つの実施態様では、ケイ素含有膜を、次の工程を含む、ＡＬＤ堆積法を用いて形成する：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化２１】
2014013889.tif 000022
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記少なくとも１種の有機アミノジシラン前駆体を、基材に化学吸着させる工程；
ｄ．未吸着の上記少なくとも１種の有機アミノジシラン前駆体を、パージガスを用いてパージする工程；
ｅ．酸素含有源を、加熱した上記基材上の上記有機アミノジシラン前駆体に与えて、上記吸着した少なくとも１種の有機アミノジシラン前駆体と反応させる工程；及び
ｆ．随意に、あらゆる未反応の酸素含有源をパージ又は排気する工程。
【００７６】
さらなる態様では、次の工程を含む、ＰＥＡＬＤプロセス又はＰＥＣＣＶＤプロセスによって、窒化ケイ素膜又は炭窒化ケイ素膜を形成するための方法が与えられる： 
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体及び窒素含有源を導入する工程：
【化２２】
2014013889.tif 000023
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記反応器を、上記窒素含有源と共にパージガスでパージする工程；
ｄ．ＲＦプラズマを適用する工程；及び
ｅ．上記反応器をパージガスでパージして、又は上記反応器を排気して、未反応の有機アミノジシラン及び反応副生成物を除去する工程；
ここで、上記膜の所望の厚みが得られるまで、ｂ〜ｅの工程を繰り返す。
【００７７】
ここに記載した方法に関して、上記の工程は１サイクルを構成し；このサイクルを、ケイ素含有膜の所望の厚みを得るまで繰り返すことができる。この実施態様又は他の実施態様において、本明細書に記載した方法の工程を、様々な順番で実行することができ、順次的に又は同時に（例えば、他の１つの工程の少なくとも一部の間に）実行でき、そしてこれらのあらゆる組合せで実行することができると理解される。前駆体及び酸素含有源又は窒素源を提供するそれぞれの工程を、それらを供給するための時間の持続時間を変えることによって実行して、生成するケイ素含有膜の化学量論的組成を変えることができる。ただし、ここでは、利用可能なケイ素に対して、常に酸素を化学量論量よりも少なくして用いる。
【００７８】
多成分のケイ素含有膜に関して、他の前駆体、例えばケイ素含有前駆体、窒素含有前駆体、還元剤及び／又は他の試薬を、反応チャンバーに交互に導入することができる。
【００７９】
本明細書に記載した方法のさらなる実施態様では、ケイ素含有膜を、熱ＣＶＤプロセスを用いて堆積させる。この実施態様では、この方法は、次のステップを含む：
ａ．周囲温度から約７００℃までの範囲の１点以上の温度に加熱した反応器に、１以上の基材を配置するステップ；
ｂ．次の式Ｉで表されるＳｉ−Ｎ結合、Ｓｉ−Ｓｉ結合、及びＳｉ−Ｈ３基を有する少なくとも１種の有機アミノジシラン前駆体を導入するステップ：
【化２３】
2014013889.tif 000024
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
ｃ．酸素含有源を、上記反応器に与えて、上記少なくとも１種の有機アミノジシラン前駆体と少なくとも部分的に反応させ、そして上記１以上の基材にケイ素含有膜を堆積させるステップ。
このＣＶＤ法のある種の実施態様では、上記反応器を、上記導入工程の間に１０ｍＴｏｒｒ〜７６０Ｔｏｒｒの範囲の圧力で維持する。ここ記載した方法に関して、上記の工程は１サイクルを構成し；このサイクルを、ケイ素含有膜の所望の厚みを得るまで繰り返すことができる。この実施態様又は他の実施態様において、本明細書に記載した方法の工程を、様々な順番で実行することができ、順次的に又は同時に（例えば、他の１つの工程の少なくとも一部の間に）実行でき、そしてこれらのあらゆる組合せで実行することができると理解される。前駆体及び酸素含有源又は窒素源を提供するそれぞれの工程を、それらを供給するための時間の持続時間を変えることによって実行して、生成するケイ素含有膜の化学量論的組成を変えることができる。ただし、ここでは、利用可能なケイ素に対して、常に酸素を化学量論量よりも少なくして用いる。
【００８０】
本明細書に記載した方法のさらなる実施態様において、このプロセスは、アモルファスシリコン膜又は結晶性シリコン膜を、本明細書に記載した式Ｉの前駆体を用いて堆積する。この実施態様では、この方法は、次の工程を含む：
ａ．１以上の基材を反応器に配置し、これを周囲温度から約７００℃の範囲の１以上の温度に加熱する工程；
ｂ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化２４】
2014013889.tif 000025
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．還元剤源を上記反応器に与えて、上記少なくとも１種の有機アミノジシラン前駆体と少なくとも部分的に反応させて、そしてケイ素含有膜を１以上の基材に堆積させる工程。
還元剤は、水素、水素プラズマ、塩化水素からなる群より選択される。
このＣＶＤ法のある種の実施態様では、上記反応器を、上記導入工程の間に１０ｍＴｏｒｒ〜７６０Ｔｏｒｒの範囲の圧力で維持する。ここに記載した方法に関して、上記の工程は１サイクルを構成し；このサイクルを、ケイ素含有膜の所望の厚みを得るまで繰り返すことができる。
【００８１】
多成分のケイ素含有膜に関して、他の前駆体、例えばケイ素含有前駆体、窒素含有前駆体、酸素含有源、還元剤及び／又は他の試薬を、反応チャンバーに交互に導入することができる。
【００８２】
本明細書に記載した方法のさらなる実施態様において、ケイ素含有膜を、熱ＣＶＤプロセスを用いて堆積する。この実施態様では、この方法は、次の工程を含む：
ａ．１以上の基材を反応器に配置し、これを周囲温度から約７００℃の範囲の１以上の温度に加熱する工程；
ｂ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化２５】
2014013889.tif 000026
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．窒素含有源を、上記反応器に同時に与えて、上記少なくとも１種の有機アミノジシラン前駆体と少なくとも部分的に反応させ、そして上記１以上の基材にケイ素含有膜を堆積させるステップ。このＣＶＤ法のある種の実施態様では、上記反応器を、上記導入工程の間に１０ｍＴｏｒｒ〜７６０Ｔｏｒｒの範囲の圧力で維持する。
【００８３】
本明細書に記載した方法のさらなる実施態様において、上記の有機アミノジシラン前駆体を用いて、ケイ素含有膜を堆積する。このケイ素含有膜は、アモルファス膜、結晶性シリコン膜又はこれらの組合せである。これらの実施態様では、それらケイ素含有膜を、次の工程を含む、ＡＬＤ又はサイクリックＣＶＤから選択される堆積方法を用いて形成する：
ａ．基材を反応器に配置し、これを周囲温度から約７００℃の範囲の温度に加熱する工程；
ｂ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化２６】
2014013889.tif 000027
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．還元剤源を上記反応器に与えて、上記少なくとも１種の有機アミノシラン前駆体と少なくとも部分的に反応させて、そしてケイ素含有膜を１以上の基材に堆積させる工程、ここで還元剤は、水素、水素プラズマ、塩化水素からなる群より選択される。
ここに記載した方法に関して、上記の工程は１サイクルを構成し；このサイクルを、ケイ素含有膜の所望の厚みを得るまで繰り返すことができる。上記膜の所望の厚みは、１Å超、１〜１００００Åとなることができる。
【００８４】
他の１つの態様において、アモルファスシリコン膜又は結晶性シリコン膜を、従来のケイ素前駆体よりも低い温度で原子層堆積プロセス又はサイクリック化学気相成長プロセス若しくは化学気相成長プロセスによって堆積する方法が与えられる。この方法は、次の工程を含む：
ａ．基材を反応器に与える工程；
ｂ．上記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化２７】
2014013889.tif 000028
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．上記反応器を、パージガスでパージする工程、
ここで、上記シリコン膜の所望の厚みが得られるまで、工程ｂ及びｃを繰り返す。
【００８５】
式Ｉの前駆体は、加熱によりＨ２Ｓｉ：二価基又はＨ３Ｓｉ：基を生成し、これはＳｉ−Ｓｉ結合を含むオリゴマーの形成、又は基材表面への固定を促進することができると考えられる。それらオリゴマー又は固定されたＳｉＨ２又はＳｉＨ３は、さらにアモルファスシリコン膜を形成することができる。この実施態様又は他の実施態様において、これらのオリゴマーは、その後のケイ素膜又は酸化ケイ素膜の堆積用のシード層として機能することができる。
【００８６】
特定の実施態様では、本明細書に記載した式Ｉを有する有機アミノジシラン前駆体を、金属含有膜、例えば限定されないが、金属酸化物膜又は金属窒化物膜のドーパントとして用いることもできる。これらの実施態様では、金属含有膜を、ＡＬＤプロセス又はＣＶＤプロセス、例えば本明細書に記載したプロセスによって、金属アルコキシド前駆体、金属アミド前駆体又は有機金属前駆体を用いて堆積する。本明細書に開示した方法と共に用いることができる適切な金属アルコキシド前駆体の例としては、限定されないが、第３族〜第６族の金属アルコキシド、アルコキシ配位子とアルキル置換したシクロペンタジエニル配位子との両方を有する第３族〜第６族の金属錯体、アルコキシ配位子とアルキル置換したピロリル配位子との両方を有する第３族〜第６族の金属錯体、アルコキシ配位子とジケトナート配位子との両方を有する第３族〜第６族の金属錯体、アルコキシ配位子とケトエステル配位子との両方を有する第３族〜第６族の金属錯体が挙げられ；本明細書に開示した方法と共に用いることができる適切な金属アミド前駆体の例としては、限定されないが、テトラキス（ジメチルアミノ）ジルコニウム（ＴＤＭＡＺ）、テトラキス（ジエチルアミノ）ジルコニウム（ＴＤＥＡＺ）、テトラキス（エチルメチルアミノ）ジルコニウム（ＴＥＭＡＺ）、テトラキス（ジメチルアミノ）ハフニウム、（ＴＤＭＡＨ）、テトラキス（ジエチルアミノ）ハフニウム（ＴＤＥＡＨ）及びテトラキス（エチルメチルアミノ）ハフニウム（ＴＥＭＡＨ）、テトラキス（ジメチルアミノ）チタン（ＴＤＭＡＴ）、テトラキス（ジエチルアミノ）チタン（ＴＤＥＡＴ）、テトラキス（エチルメチルアミノ）チタン（ＴＥＭＡＴ）、ｔｅｒｔ−ブチルイミノトリ（ジエチルアミノ）タンタル（ＴＢＴＤＥＴ）、ｔｅｒｔ−ブチルイミノトリ（ジメチルアミノ）タンタル（ＴＢＴＤＭＴ）、ｔｅｒｔ−ブチルイミノトリ（エチルメチルアミノ）タンタル（ＴＢＴＥＭＴ）、エチルイミノトリ（ジエチルアミノ）タンタル（ＥＩＴＤＥＴ）、エチルイミノトリ（ジメチルアミノ）タンタル（ＥＩＴＤＭＴ）、エチルイミノトリ（エチルメチルアミノ）タンタル（ＥＩＴＥＭＴ）、ｔｅｒｔ−アミルイミノトリ（ジメチルアミノ）タンタル（ＴＡＩＭＡＴ）、ｔｅｒｔ−アミルイミノトリ（ジエチルアミノ）タンタル、ペンタキス（ジメチルアミノ）タンタル、ｔｅｒｔ−アミルイミノトリ（エチルメチルアミノ）タンタル、ビス（ｔｅｒｔ−ブチルイミノ）ビス（ジメチルアミノ）タングステン（ＢＴＢＭＷ）、ビス（ｔｅｒｔ−ブチルイミノ）ビス（ジエチルアミノ）タングステン、ビス（ｔｅｒｔ−ブチルイミノ）ビス（エチルメチルアミノ）タングステン及びこれらの組合せが挙げられる。本明細書に開示した方法と共に用いることができる適切な有機金属前駆体の例としては、限定されないが、第３族金属シクロペンタジエニル又は第３族金属アルキルシクロペンタジエニルが挙げられる。ここでの典型的な第３族〜第６族金属としては、限定されないが、Ｙ、Ｌａ、Ｃｅ、Ｐｒ、Ｎｄ、Ｓｍ、Ｅｕ、Ｇｄ、Ｔｂ、Ｄｙ、Ｅｒ、Ｙｂ、Ｌｕ、Ｔｉ、Ｈｆ、Ｚｒ、Ｖ、Ｎｂ、Ｔａ、Ｃｒ、Ｍｏ及びＷが挙げられる。
【００８７】
ある種の実施態様では、生成するケイ素含有膜又はコーティングを、堆積後処理、例えば限定されないが、プラズマ処理、化学的処理、紫外線照射、電子線照射、及び／又は膜の１つ以上の特性に影響を与える他の処理にさらすことができる。
【００８８】
ある種の実施態様では、本明細書に記載したケイ素含有膜は、６以下の誘電率を有する。これらの実施態様又は他の実施態様では、膜は、約５以下、約４以下又は約３．５以下の誘電率を有する場合がある。しかし、他の誘電率（例えば、より高い値又は低い値）を有する膜を、膜の所望の最終用途に応じて形成できることが想定される。本明細書に記載した有機アミノジシラン前駆体及びプロセスを用いて形成されるケイ素含有膜の例は、式ＳｉｘＯｙＣｚＮｖＨｗを有し、ここで、原子百分率重量％で、Ｓｉは約１０〜約４０％の範囲を有し；Ｏは約０％〜約６５％の範囲を有し；Ｃは約０％〜約７５％又は約０％〜約５０％の範囲を有し；Ｎは約０％〜約７５％又は約０％〜約５０％の範囲を有し；Ｈは約０％〜約５０％の範囲を有し、且つｘ＋ｙ＋ｚ＋ｖ＋ｗ＝１００原子重量％であり、これは例えばＸＰＳ又は他の手段で測定される。
【００８９】
上述したように、本明細書に記載した方法を用いて、ケイ素含有膜を、基材の少なくとも一部に堆積させることができる。適切な基材の例としては、限定されないが、ケイ素、ＳｉＯ２、Ｓｉ３Ｎ４、ＯＳＧ、ＦＳＧ、炭化ケイ素、水素化した炭化ケイ素、窒化ケイ素、水素化した窒化ケイ素、炭化窒化ケイ素、水素化した炭化窒化ケイ素、窒化ホウ素、反射防止コーティング、フォトレジスト、フレキシブル基材、有機ポリマー、多孔性有機及び無機材料、金属（例えば銅及びアルミニウム）、及び拡散バリア層（例えば限定されないが、ＴｉＮ、Ｔｉ（Ｃ）Ｎ、ＴａＮ、Ｔａ（Ｃ）Ｎ、Ｔａ、Ｗ又はＷＮ）が挙げられる。この膜は、様々な続く処理ステップ、例えば化学機械平坦化（ＣＭＰ）処理及び異方性エッチング処理と適合する。
【００９０】
堆積させた膜は、限定されないが、コンピューターチップ、光学デバイス、磁気情報ストレージ、支持材料又は支持基材へのコーティング、微小電気機械素子（ＭＥＭＳ）、ナノ電気機械素子、薄膜トランジスター（ＴＦＴ）、発光ダイオード（ＬＥＤ）、有機発光ダイオード（ＯＬＥＤ）、ＩＧＺＯ及び液晶ディスプレイ（ＬＣＤ）を含む用途を有する。
【００９１】
次の実施例は、有機アミノジシラン前駆体の調製方法と共に、本明細書に記載した堆積させるケイ素含有膜の調製方法を例証し、決して限定することを意図していない。
【実施例】
【００９２】
以下の例では、特記しない限り、標準的な抵抗（８〜１２Ωｃｍ）の単結晶シリコンウェハー基材に堆積させたサンプル膜から物性を得た。
【００９３】
例１：モノクロロジシランからのジ−イソ−プロピルアミノジシラン（ＤＩＰＡＤＳ）の合成
機械的撹拌器、コンデンサー、及び添加ロートを備えた３つ口丸底フラスコにおいて、１当量のモノクロロジシランのヘキサン溶液を、コールドバスを用いて−１０℃に冷却した。撹拌しながら、２当量のイソ−プロピルアミンを、添加ロートから滴下して加えた。添加が完了した後に、反応混合物を室温まで温めた。この反応混合物を室温で２時間撹拌して、続いて濾過を行った。溶媒のヘキサンを濾液から蒸溜によって除去した。生成物であるジ−イソ−プロピルアミノジシランを、減圧蒸留によって得た。ガスクロマトグラフィ（ＧＣ）は、生成物が９９％超の純度のジ−イソ−プロピルアミノジシラン（ＤＩＰＡＤＳ）であることを示した［１Ｈ−ＮＭＲ（５００ＭＨｚ，Ｃ７Ｄ８）：δ＝４．８９（ｍ、ＳｉＨ２），３．３１（ｔ、ＳｉＨ３），２．９３（ｍ、ＣＨＭｅ２），１．００（ｄ、ＣＨＭｅ２）］。図１は、ジ−イソ−プロピルアミノジシランのＴＧＡ／ＤＳＣグラフを示しており、ＴＧＡは、この化合物が揮発性であることを示し、またＤＳＣは、これが約１５７℃の沸点を有することを示している。
【００９４】
式Ｉのさらなる有機アミノジシラン前駆体を、ジ−イソ−プロピルアミノジシランと、対応するアミンとの交換反応によって作製し、質量分析（ＭＳ：ｍａｓｓ  ｓｐｅｃｔｒｏｓｃｏｐｙ）によって特徴付けた。各有機アミノシラン前駆体の分子量（ＭＷ）、構造、及び対応するＭＳフラグメントピークを、それらを同定するために表１に与える。
【００９５】
【表１Ａ】
2014013889.tif 000029
【表１Ｂ】
2014013889.tif 000030
【表１Ｃ】
2014013889.tif 000031
【表１Ｄ】
2014013889.tif 000032
【００９６】
例２：ジ−イソ−プロピルアミノジシランの熱安定性
ジイソプロピルアミノジシラン（ＤＩＰＡＤＳ）の約２．０ｍｌのサンプルを、乾燥した不活性条件の下で、４つのステンレス鋼管に装填した。この管に蓋をして、ラボオーブンに置き、４日間８０℃で加熱した。４つの加熱したサンプルを、ＧＣで解析し、加熱していない参照サンプルに対しての劣化の程度を確認した。これらのサンプルは、加熱後に９９．１５％の平均純度を有しており、９９．２４％の初期純度に対して０．０９％の平均劣化率を示しており、またＤＩＰＡＤＳが、その優れた熱安定性に起因してケイ素含有膜堆積用の前駆体として適切であることを証明している。ジ−ｓｅｃ−ブチルアミノジシラン及び２，６−ジメチルピペリジノジシランの両方が、両方のケイ素原子の周りでＤＩＰＡＳと同じ化学的環境を有することから、同様の熱安定性を持つであろうことが予想される。
【００９７】
比較例２：ジエチルアミノジシラン（ＤＥＡＤＳ）の熱安定性
約２ｍｌのジエチルアミノジシラン（ＤＥＡＤＳ）を、封止した２つのステンレス鋼管で８０℃で３日間加熱した。加熱前後のサンプルのＧＣ解析は、平均で４．４％の純度の低下を示した。ビス（ジエチルアミノ）ジシラン（ビス−ＤＥＡＤＳ）が、加熱の結果として３．０％まで生成した。ジシランを、ＧＣ−ＭＳでも検出した。観察された劣化は、ジメチルアミノジシラン（ＤＭＡＤＳ）に関してＡｂｅｄｉｎｉら（Ｉｎｏｒｇ．  Ｃｈｅｍ．  Ｖｏｌ  ２，  ６０８  （１９６３））によって報告されたものと、以下のように一致している。
２ＤＥＡＤＳ＝ビス−ＤＥＡＤＳ＋ジシラン
これは、ＤＥＡＤＳ及びＤＭＡＤＳの両方が、その不安定さに起因してケイ素含有膜を堆積するための前駆体として適切とはならない場合があることを示唆していると考えられる。
【００９８】
例３：有機アミノジシランを用いたアモルファスシリコン膜のサイクリック化学気相成長
アモルファスシリコン膜を、有機アミノジシラン、例えばジイソプロピルアミノジシラン（ＤＩＰＡＤＳ）及びフェニルメチルアミノジシラン（ＰＭＡＤＳ）を用いて、３００〜４００℃の範囲の温度で、サイクリックＣＶＤモードで、ホウケイ酸ガラス及びＳｉ基材上の１００ｎｍのＳｉ酸化物に堆積させた。この堆積プロセスは、表２に示す次の工程ａから工程ｃで構成されており、１０００回繰り返した。
【００９９】
【表２】
2014013889.tif 000033
【０１００】
この例は、サイクリックＣＶＤ堆積を用いているが、当業者は、このプロセスを、前駆体を連続的に流す通常の熱ＣＶＤプロセスに変えることができる。堆積速度は、ケイ素前駆体流量（秒単位）の関数の膜厚（Å単位）として報告されている。プロセスパラメーター及び生成膜特性を、表３に与える。
【０１０１】
【表３】
2014013889.tif 000034
【０１０２】
ＤＩＰＡＤＳを用いて４００℃で堆積させた膜を、ラマン分光法によって解析した。この膜は、図２で与えているように、４７７ｃｍ−１でラマン散乱を有しており、アモルファスシリコン構造であることが確認された。
【０１０３】
例４：有機アミノジシランを用いた酸化ケイ素の原子層堆積
酸化ケイ素膜の原子層堆積を、ジ−イソ−プロピルアミノジシラン（ＤＩＰＡＤＳ）を用いて行った。この堆積を、実験室スケールのＡＬＤプロセスツールで行った。この有機アミノジシラン前駆体を、５５℃の原料温度で、そのチャンバーに気相で供給した。全てのガス（パージガス、酸素含有源ガス、及び反応物ガス）及び前駆体ラインを加熱して、それにより前駆体流が凝縮のない状態を確実にした。ガス及び前駆体流量を、高速で作動するＡＬＤダイヤフラムバルブで制御した。堆積で用いた基材は、１２インチの長さのケイ素ストリップであった。基材温度を確認するために熱電対をサンプルホルダーに取り付けた。オゾンを酸素含有源ガスとして用いて堆積を行った。表４に堆積パラメーターを与える。
【０１０４】
【表４】
2014013889.tif 000035
【０１０５】
表４の工程ａから工程ｆを、所望の厚みに到達するまで繰り返した。膜の厚み及び屈折率は、エリプソメーター（ＦｉｌｍＴｅｋ  ２０００ＳＥ）を用いて、膜からの反射データを所定の物理的モデル（例えば、ローレンツ振動子モデル）にフィッティングすることによって、測定した。厚み不均一性％は、次の式を用いて６点の測定値から計算した：不均一性％＝（最大−最小）／（２×平均）。膜密度は、Ｘ線反射率法（ＸＲＲ）を用いて特徴付けた。表５は、生成した酸化ケイ素膜特性を要約しており、また膜組成及び密度を表６に与えている。
【０１０６】
【表５】
2014013889.tif 000036
【０１０７】
【表６】
2014013889.tif 000037
【０１０８】
堆積させた全ての膜が、酸化ケイ素に関して典型的な屈折率である１．４４〜１．４６の範囲に入る屈折率を有していた。表６は、炭素含有率及び窒素含有率が、全ての膜についてＸＰＳ検出限界未満（＜０．１％）であることを示している。さらに、ＤＩＰＡＤＳは、低温（１００℃）で、ハロゲン化ジシラン前駆体、例えばＳｉ２Ｃｌ６よりもずっと良好な高い堆積速度を示している。これは、ハロゲン化前駆体は、通常オゾン又は酸素に対する反応性があまり高くなく、オゾンを酸素含有源として用いた場合には、酸化ケイ素を堆積させるために高温（＞４００℃）を必要とするからである。典型的なハロゲン化前駆体は、水及び触媒、例えばピリジンを必要として、それゆえそれらは低温で粒子形成を起こしやすい。
【０１０９】
図３は、酸化ケイ素膜をＤＩＰＡＤＳ及びオゾンを用いて３００℃で形成する場合の、堆積速度とＤＩＰＡＤＳのパルス時間との関係性を示している。ＤＩＰＡＤＳが自己制限的な挙動を示しており、ＤＩＰＡＤＳが酸化ケイ素のＡＬＤについて適切な前駆体であることが確認される。
【０１１０】
図４は  酸化ケイ素膜をＤＩＰＡＤＳ及びオゾンを用いて３００℃で形成する場合の、厚みとサイクル回数との関係性を示している。良好な直線関係を示しており、ＤＩＰＡＤＳが酸化ケイ素のＡＬＤについて適切な前駆体であることがさらに確認される。
【０１１１】
例５：有機アミノジシランを用いる酸化ケイ素膜のプラズマ原子層堆積
酸化ケイ素のＡＬＤ堆積を、ＡＳＭ  Ｓｔｅｌｌａｒ  ３０００生産装置を用いて、３００ｍｍＳｉウェハー上に、ＤＩＰＡＤＳ及びオゾンプラズマプロセスから行った。前駆体を、Ａｒキャリアガスを用いて室温で供給する。酸素を、プロセス中で連続的に流して堆積時間を短くする。堆積温度を、３０℃及び１００℃に設定する。前駆体ラインを加熱して前駆体の凝縮を防いだ。チャンバーの圧力は、堆積の間３Ｔｏｒｒにする。堆積の各工程及び堆積パラメーターを表７に与える。
【０１１２】
【表７】
2014013889.tif 000038
【０１１３】
工程ｃから工程ｅを５００回繰り返して、所望の厚みの膜を得る。堆積させた膜の厚み及び屈折率は、エリプソメーター（ＦｉｌｍＴｅｋ  ２０００ＳＥ）を用いて、膜からの反射データを所定の物理的モデル（例えば、ローレンツ振動子モデル）にフィッティングすることによって、測定した。厚み不均一性％は、次の式を用いて９点の測定値から計算した：不均一性％＝（最大−最小）／（２×平均）。表８は、生成した酸化ケイ素膜の特性を与える。
【０１１４】
【表８】
2014013889.tif 000039
【０１１５】
ＤＩＰＡＤＳは、１.４５〜１．４６の範囲の屈折率で示されるように、高品質の酸化ケイ素膜を堆積する。表８は、ＸＰＳによって炭素及び窒素が検出されないことを示している。膜密度は、ＸＲＲで測定した場合、２．１ｇ／ｃｃである。表８の結果は、ＤＩＰＡＤＳが、比較的低い温度でも、例えば３０℃でも、ハロゲン化ジシラン前駆体、例えばＳｉ２Ｃｌ６よりも優れた、良好な堆積速度を示すことを、表している。この良好な堆積速度は、本発明で規定された有機アミノジシランの高い化学的反応性に起因していると考えられる。
【０１１６】
例６：ＤＩＰＡＤＳの有機アミノジシランを用いる窒化ケイ素膜又は炭窒化ケイ素膜のプラズマ原子層堆積
ケイ素含有膜のＡＬＤ堆積を、ＡＳＭ  Ｓｔｅｌｌａｒ  ３０００生産装置を用いて、３００ｍｍＳｉウェハー上に、ＤＩＰＡＤＳ及び窒素−水素プラズマプロセスから行った。前駆体を、Ａｒキャリアガスを用いて室温で供給した。堆積温度を、３００℃に設定した。前駆体ラインを加熱して前駆体の凝縮を防いだ。チャンバーの圧力を、堆積の間３Ｔｏｒｒにした。堆積の各工程及び堆積パラメーターを表９に与える。
【０１１７】
【表９】
2014013889.tif 000040
【０１１８】
工程ｃから工程ｅを５００回繰り返して、所望の厚みの膜を得る。厚み不均一性％は、次の式を用いて９点の測定値から計算した：不均一性％＝（最大−最小）／（２×平均）。Ｘ線光電子分光法（ＸＰＳ）を用いて膜組成を測定し、密度測定に関してはＸ線反射率法（ＸＲＲ）を用いた。表１０は、生成した膜の特性を与える。
【０１１９】
【表１０】
2014013889.tif 000041
【０１２０】
例７：有機アミノジシランを用いた酸化ケイ素膜のサイクリック化学気相成長
ケイ素含有膜を、ＰＭＡＤＳ及びオゾンを用いて、サイクリック化学気相成長モードで堆積させた。堆積の各工程は、以下の表１１に示すとおりであり、堆積温度は３００℃であった。
【０１２１】
【表１１】
2014013889.tif 000042
【０１２２】
工程ｂから工程ｃを５００回繰り返して、所望の厚みの膜を得る。堆積させた膜は、１．４８の屈折率及び２．３％の不均一性を有しており；堆積速度は、３．７Å／サイクルであった。有機アミノジシランの供給工程後にパージしないで酸化剤を投与したところ、堆積速度は向上し、また良好な均一性も与え、本発明で規定する有機アミノジシランの高い表面の化学反応性をさらに確認した。
【図１】
2014013889.tif 000056
【図２】
2014013889.tif 000057
【図３】
2014013889.tif 000058
【図４】
2014013889.tif 000059
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
次の式Ｉで表されるＳｉ−Ｎ結合、Ｓｉ−Ｓｉ結合、及びＳｉ−Ｈ３基を有する有機アミノジシラン前駆体：
【化１】
2014013889.tif 000060
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２；ここで、Ｒ１及びＲ２の両方がイソ−プロピルにはならない）。
【請求項２】
Ｒ１及びＲ２が共に結合して環を形成している、請求項１に記載の有機アミノジシラン前駆体。
【請求項３】
Ｒ１及びＲ２がメチル又はエチルではないという条件で、Ｒ１及びＲ２が、同じである、請求項１に記載の有機アミノジシラン前駆体。
【請求項４】
ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ジ（２，６−ジメチルピペリジノ）ジシラン、１，１−ビス（ジ−ｓｅｃ−ブチルアミノ）ジシランからなる群より選択される、請求項１に記載の有機アミノジシラン前駆体。
【請求項５】
ジ−ｓｅｃ−ブチルアミノジシランを含む、請求項４に記載の有機アミノジシラン前駆体。
【請求項６】
２，６−ジメチルピペリジノジシランを含む、請求項４に記載の有機アミノジシラン前駆体。
【請求項７】
フェニルエチルアミノジシランを含む、請求項４に記載の有機アミノジシラン前駆体。
【請求項８】
以下を含む組成物：
（ａ）次の式Ｉで表される、Ｓｉ−Ｎ結合、Ｓｉ−Ｓｉ結合、及びＳｉ−Ｈ３基を有する少なくとも１種の有機アミノジシラン前駆体：
【化２】
2014013889.tif 000061
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
（ｂ）沸点を有する溶媒であって、前記少なくとも１種の有機アミノジシラン前駆体の沸点と前記溶媒の前記沸点との差が４０℃以下である、溶媒。
【請求項９】
前記有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される少なくとも１種を含む、請求項８に記載の組成物。
【請求項１０】
前記溶媒が、エーテル、第三級アミン、アルキル炭化水素、芳香族炭化水素、及び第三級アミノエーテルからなる群より選択される少なくとも１種を含む、請求項８に記載の組成物。
【請求項１１】
次の工程を含む、化学気相成長プロセス及び原子層堆積プロセスから選択される堆積プロセスによって、基材の少なくとも１つの表面にケイ素含有膜を形成する方法：
反応チャンバーに前記基材の前記少なくとも１つの表面を与える工程；及び
次の式Ｉで表されるＳｉ−Ｎ結合、Ｓｉ−Ｓｉ結合、及びＳｉ−Ｈ３基を有する少なくとも１種の有機アミノジシラン前駆体を導入する工程：
【化３】
2014013889.tif 000062
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）及び；
窒素含有源を前記反応器に導入する工程であって、前記少なくとも１種の有機アミノジシラン前駆体と、前記窒素含有源とを反応させて、前記膜を前記少なくとも１つの表面に形成する工程。
【請求項１２】
次の工程を含む、原子層堆積（ＡＬＤ）プロセスによってケイ素含有膜を形成する方法：
ａ．基材をＡＬＤ反応器に与える工程；
ｂ．前記ＡＬＤ反応器に、次の式Ｉによって表されるＳｉ−Ｎ結合、Ｓｉ−Ｓｉ結合、及びＳｉ−Ｈ３基を有する少なくとも１種の有機アミノジシラン前駆体を与える工程：
【化４】
2014013889.tif 000063
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から；ここで、Ｒ１及びＲ２は、共に結合して置換若しくは非置換の芳香環、又は置換若しくは非置換の脂肪族環から選択される環を形成することができ；かつｎ＝１又は２）；
ｃ．前記ＡＬＤ反応器を、不活性ガスを用いてパージする工程；
ｄ．前記ＡＬＤ反応器に、窒素含有源を与える工程；及び
ｅ．前記ＡＬＤ反応器を、不活性ガスを用いてパージする工程、
ここで、所望の厚みの前記膜が得られるまで、工程ｂ〜ｅを繰り返す。
【請求項１３】
次の工程を含む、プラズマ原子層堆積（ＰＥＡＬＤ）プロセス及びＰＥＣＣＶＤプロセスから選択される堆積プロセスを用いて、基材の少なくとも１つの表面にケイ素含有膜を形成するための方法：
ａ．基材をＡＬＤ反応器に与える工程；
ｂ．前記ＡＬＤ反応器に、次の式Ｉによって表されるＳｉ−Ｎ結合、Ｓｉ−Ｓｉ結合、及びＳｉ−Ｈ３基を有する少なくとも１種の有機アミノジシラン前駆体を与える工程：
【化５】
2014013889.tif 000064
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．前記ＡＬＤ反応器を、不活性ガスでパージする工程；
ｄ．プラズマ窒素含有源を、前記ＡＬＤ反応器に与える工程；及び
ｅ．前記ＡＬＤ反応器を、不活性ガスでパージする工程；
ここで、所望の厚みの前記ケイ素含有膜が得られるまで、工程ｂ〜ｅを繰り返す。
【請求項１４】
次の工程を含む、基材に酸化ケイ素膜又はカーボンドープ炭化ケイ素膜を形成する方法：
前記基材に前記膜を形成するために、気相成長で、次の式Ｉによって表されるＳｉ−Ｎ結合、Ｓｉ−Ｓｉ結合、及びＳｉ−Ｈ３基を有する少なくとも１種の有機アミノジシラン前駆体を、酸素含有源と反応させる工程：
【化６】
2014013889.tif 000065
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）。
【請求項１５】
前記気相成長が、化学気相成長、低圧化学気相成長、プラズマ化学気相成長、サイクリック化学気相成長、プラズマサイクリック化学気相成長、原子層堆積、及びプラズマ原子層堆積からなる群より選択される少なくとも１つである、請求項１４に記載の方法。
【請求項１６】
次の工程を含む、基材に酸化ケイ素膜又は炭素ドープ酸化ケイ素膜を形成する方法：
次の式Ｉによって表されるＳｉ−Ｎ結合、Ｓｉ−Ｓｉ結合、及びＳｉ−Ｈ３基を有する少なくとも１種の有機アミノジシラン前駆体を含む組成物及び少なくとも１種の酸素含有源から、気相成長によって、前記基材に前記膜を形成する工程：
【化７】
2014013889.tif 000066
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から；ここで、Ｒ１及びＲ２は、共に結合して置換若しくは非置換の芳香環、又は置換若しくは非置換の脂肪族環から選択される環を形成することができ；かつｎ＝１又は２）、
ここで、前記気相成長は、化学気相成長、低圧化学気相成長、プラズマ化学気相成長、サイクリック化学気相成長、プラズマサイクリック化学気相成長、原子層堆積、及びプラズマ原子層堆積からなる群より選択される少なくとも１つである。
【請求項１７】
次の工程を含む、基材に酸化ケイ素膜又は炭素ドープ酸化ケイ素膜を形成する方法：
次の式Ｉによって表されるＳｉ−Ｎ結合、Ｓｉ−Ｓｉ結合、及びＳｉ−Ｈ３基を有する少なくとも１種の有機アミノジシラン前駆体を反応器に導入する工程：
【化８】
2014013889.tif 000067
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
少なくとも１種の酸素含有源を前記反応器に導入し、前記少なくとも１種の酸素含有源と前記有機アミノジシランとを反応させて、前記基材に前記膜を与える工程。
【請求項１８】
次の工程を含む、厚みを有する酸化ケイ素膜又は炭素ドープ酸化ケイ素膜を基材に形成する方法：
ａ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化９】
2014013889.tif 000068
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｂ．前記基材に、前記少なくとも１種の有機アミノジシラン前駆体を化学吸着させる工程；
ｃ．未反応の前記少なくとも１種の有機アミノジシラン前駆体を、パージガスを用いてパージする工程；
ｄ．酸素含有源を、加熱した前記基材上の前記有機アミノジシラン前駆体に与えて、前記吸着されている少なくとも１種の有機アミノジシラン前駆体と反応させる工程；及び
ｅ．随意に、あらゆる未反応の酸素含有源をパージする工程。
【請求項１９】
前記厚みのフィルムが得られるまで、工程ａ〜ｄ及び随意の工程ｅを繰り返す、請求項１８に記載の方法。
【請求項２０】
原子層堆積プロセスである、請求項１８に記載の方法。
【請求項２１】
プラズマサイクリック化学気相成長プロセスである、請求項１８に記載の方法。
【請求項２２】
以下の工程を含む、ＡＬＤ又はサイクリックＣＶＤから選択される堆積法を用いて、ケイ素含有膜を形成する方法：
ａ．基材を反応器に配置し、これを周囲温度から約７００℃の範囲の１以上の温度に加熱する工程；
ｂ．次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化１０】
2014013889.tif 000069
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；
ｃ．随意に、未反応の前記少なくとも１種の有機アミノジシラン前駆体を、パージガスを用いてパージする工程；
ｄ．還元剤を前記反応器に与えて、前記吸着した有機アミノジシランと少なくとも部分的に反応させる工程；
ｅ．随意に、あらゆる未反応の還元剤をパージする工程、
ここで、所望の厚みが得られるまで、前記工程ｂ〜ｅを繰り返す。
【請求項２３】
前記還元剤は、水素、水素プラズマ、及び塩化水素からなる群より選択される少なくとも１種である、請求項２２に記載の方法。
【請求項２４】
以下の工程を含む、原子層堆積、サイクリック化学気相成長、及び化学気相成長から選択される堆積プロセスを用いて、アモルファスシリコン膜又は結晶性シリコン膜を堆積する方法：
ａ．反応器に基材を与える工程；
ｂ．前記反応器に、次の式Ｉによって表されるＳｉ−Ｎ結合、Ｓｉ−Ｓｉ結合、及びＳｉ−Ｈ３基を有する少なくとも１種の有機アミノジシラン前駆体を導入する工程：
【化１１】
2014013889.tif 000070
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）；及び
ｃ．パージガスを用いて前記反応器をパージする、又は前記反応器を排気する工程、
ここで、所望の厚みの前記膜が得られるまで、前記工程ｂ〜ｃを繰り返す。
【請求項２５】
前記少なくとも１種の有機アミノジシラン前駆体が、ジ-イソ-プロピルアミノジシラン、ジ−ｓｅｃ−ブチルアミノジシラン、ジ−ｔｅｒｔ−ブチルアミノジシラン、２，６−ジメチルピペリジノジシラン、２，２，６，６−テトラメチルピペリジノジシラン、シクロヘキシル−イソ−プロピルアミノジシラン、フェニルメチルアミノジシラン、フェニルエチルアミノジシラン、ジ−シクロヘキシルアミノジシラン、トランス−デカヒドロキノリニルジシラン、１，１−（Ｎ，Ｎ’−ジ−ｔｅｒｔ−ブチルエチレンジアミノ）ジシラン、１，１−（Ｎ，Ｎ’−ジ−イソ−プロピルエチレンジアミノ）ジシラン、１，１−ビス（ｔｅｒｔ−ブチルアミノ）ジシラン、１，１−ビス（ｔｅｒｔ−ペンチルアミノ）ジシラン、１，１−ビス（イソ−プロピルアミノ）ジシラン、１，１−ビス（イソ−プロピルメチルアミノ）ジシラン、１，１−ジピペリジノジシラン、１，１−ジピロリジノジシラン、１，１−ビス（ジエチルアミノ）ジシラン、１，１−ビス（ジ−イソ−プロピルアミノ）ジシラン、１，１−ジ（２，６−ジメチルピペリジノ）ジシラン、１，１−ビス（ジ−ｓｅｃ−ブチルアミノ）ジシランからなる群より選択される、請求項１１〜１４、１６〜１８、２２及び２４のいずれか一項に記載の方法。
【請求項２６】
前記少なくとも１種の有機アミノジシラン前駆体が、フェニルエチルアミノジシランを含む、請求項２５に記載の方法。
【請求項２７】
前記少なくとも１種の有機アミノジシラン前駆体が、ジ−ｓｅｃ−ブチルアミノジシランを含む、請求項２５に記載の方法。
【請求項２８】
前記少なくとも１種の有機アミノジシラン前駆体が、２，６−ジメチルピペリジノジシランを含む、請求項２５に記載の方法。
【請求項２９】
前記窒素含有源が、アンモニア、ヒドラジン、モノアルキルヒドラジン、ジアルキルヒドラジン、窒素、窒素／水素、アンモニアプラズマ、窒素プラズマ、窒素／水素プラズマ及びこれらの混合物からなる群より選択される、請求項１１〜１３のいずれか一項に記載の方法。
【請求項３０】
前記ケイ素含有膜が、窒化ケイ素及び炭窒化ケイ素からなる群より選択される、請求項１１〜１３のいずれか一項に記載の方法。
【請求項３１】
前記反応工程を、２００℃以下の温度で行う、請求項１４、１６、又は１８に記載の方法。
【請求項３２】
以下を含有する、ケイ素含有膜の堆積のための前駆体を提供するために用いられる容器：
次の式Ｉによって表されるＳｉ−Ｎ結合、Ｓｉ−Ｓｉ結合、及びＳｉ−Ｈ３基を有する少なくとも１種の有機アミノジシラン前駆体：
【化１２】
2014013889.tif 000071
（ここで、Ｒ１は、直鎖又は分岐鎖のＣ３〜Ｃ１０のアルキル基、直鎖又は分岐鎖のＣ３〜Ｃ１０のアルケニル基、直鎖又は分岐鎖のＣ３〜Ｃ１０のアルキニル基、Ｃ１〜Ｃ６のジアルキルアミノ基、電子求引基、及びＣ６〜Ｃ１０のアリール基から選択され；Ｒ２は、水素、直鎖又は分岐鎖のＣ１〜Ｃ１０のアルキル基、直鎖又は分岐鎖のＣ３〜Ｃ６のアルケニル基、直鎖又は分岐鎖のＣ３〜Ｃ６のアルキニル基、Ｃ１〜Ｃ６のジアルキルアミノ基、Ｃ６〜Ｃ１０のアリール基、直鎖又は分岐鎖のＣ１〜Ｃ６のフッ素化アルキル基、電子求引基、及びＣ４〜Ｃ１０のアリール基から選択され；ここで、Ｒ１及びＲ２は、共に結合して置換若しくは非置換の芳香環、又は置換若しくは非置換の脂肪族環から選択される環を形成することができ；かつｎ＝１又は２）、
ここで、前記前駆体の純度は、約９８％以上である。
【請求項３３】
ステンレス鋼で構成されている、請求項３２に記載の容器。
【請求項３４】
ｎ＝２であり、Ｒ１及びＲ１が共に結合して環を形成している、請求項１に記載の有機アミノジシラン前駆体。
【請求項３５】
ｎ＝２であり、Ｒ１及びＲ２が共に結合して環を形成している、請求項１に記載の有機アミノジシラン前駆体。
【外国語明細書】
2014013889000001.pdf